(57)【特許請求の範囲】
【請求項１】
少なくとも、
（Ｉ）  ｉ）下記一般式（１）で示される分子中にケイ素原子に結合した水素原子を少なくとも２ヶ含有するオルガノハイドロジェンポリシロキサンと、
【化１】
0005596065.tif 000027
（式中、Ｒ１はそれぞれ同一であっても異なっていても良く、脂肪族不飽和基を有しない炭素原子数１〜８の一価炭化水素基である。ａは１以上の整数、ｂは０以上の整数で、ａ＋ｂは８０以上の整数である。Ｘはそれぞれ同一であっても異なっていても良く、水素原子又はＲ１である。）
ｉｉ）下記一般式（２）で示される分子中に脂肪族不飽和基を少なくとも２ヶ含有するオルガノポリシロキサン
【化２】
0005596065.tif 000028
（式中、Ｒ２はそれぞれ同一であっても異なっていても良く、脂肪族不飽和基を有しない炭素原子数１〜８の一価炭化水素基であり、Ｒ３はそれぞれ同一であっても異なっていても良く、末端に不飽和基を有する炭素原子数２〜８の一価炭化水素基である。ｃは１以上の整数、ｄは０以上の整数で、ｃ＋ｄは８０以上の整数である。Ｙはそれぞれ同一であっても異なっていても良く、Ｒ２又はＲ３である。）
とを含むオルガノポリシロキサン混合物を付加重合することにより得られるオルガノポリシロキサンエラストマー微粒子と、
（ＩＩ）  ２５℃で液状の油剤
とからなるペースト状のオルガノポリシロキサンエラストマー組成物であって、前記（Ｉ）成分のオルガノポリシロキサンエラストマー微粒子が、体積平均粒径２〜５０μｍの球状又は不定形の微粒子であり、該オルガノポリシロキサンエラストマー微粒子１００質量部に対して２５℃における動粘度が１０ｍｍ２／ｓ以下のメチルポリシロキサン２００質量部以上を吸収できる微粒子であり、前記オルガノポリシロキサンエラストマー組成物に使用されている油剤の摩擦抵抗力／前記オルガノポリシロキサンエラストマー組成物の摩擦抵抗力≧０．８０であることを特徴とするオルガノポリシロキサンエラストマー組成物。
【請求項２】
前記（ＩＩ）成分の液状の油剤が、シリコーン油、炭化水素油、エステル油、天然動植物油、及び半合成油から選択される少なくとも１種であることを特徴とする請求項１に記載のオルガノポリシロキサンエラストマー組成物。
【請求項３】
前記一般式（２）におけるＲ３が、ビニル基であることを特徴とする請求項１又は２に記載のオルガノポリシロキサンエラストマー組成物。
【請求項４】
請求項１乃至３のいずれか１項に記載のオルガノポリシロキサンエラストマー組成物を含有するものであることを特徴とする化粧料。
【発明の詳細な説明】
【技術分野】
【０００１】
本発明はオルガノポリシロキサンエラストマー微粒子を含むペースト状のオルガノポリシロキサンエラストマー組成物、及びこれを含有する化粧料に関する。
【背景技術】
【０００２】
シリコーン油等の油剤は、その特性、安全性等から化粧品や食品を始め、さまざまな分野において使用されている。その中でもスキンケア、メイクアップ化粧品等の用途では、肌の保護効果、柔軟効果、湿潤効果、使用感等の向上の目的でシリコーン油が配合されている。特に１００ｍｍ２／ｓ以下の低動粘度シリコーン油は、伸展性及びそのさっぱり感より、広く使用されているが、シリコーン油は他の化粧品油剤との相溶性が悪く、また低粘度であるため化粧品に安定配合することが困難であった。
【０００３】
そこで、特定のシリコーン重合物と低粘度シリコーン油をせん断力下で混合して得られるペースト状組成物を化粧料に配合する方法が提案されている（特許文献１）。しかし、この方法によるペースト状組成物は化粧料に対する配合安定性は改良されているが、ヌメリ感や油膜感等の油っぽい感触が感じられることがある。また、特許文献２及び特許文献３には、Ｓｉ−Ｈ含有ポリシロキサンとジエン化合物からなる架橋エラストマーと希釈剤からなるエラストマー組成物が示されているが、１，４−ペンタジエン、１，５−ヘキサジエンに代表されるようなジエン化合物は不快な特異臭を有しており、残留した場合、化粧品用途には不向きとなる。
【０００４】
一方、滑らかさやさらさら感等の使用感等を改良する目的で、球状シリコーン粒子が使用されている。例えば、特定の粒子径を有する球状の架橋シリコーン粒子とシリコーン油からなる組成物を化粧料に配合する方法（特許文献４、特許文献５）が提案されている。ここに示した方法では、滑らかさやさらさら感等の感触を改良する効果が見られるが、球状シリコーン粒子のシリコーン油に対する増粘性は不十分であり、球状シリコーン粒子を多く配合する必要があったり、シリコーン油の分離、球状シリコーン粒子の凝集等が起こり、化粧料等に対する保存安定性や配合安定性に問題があった。
【先行技術文献】
【特許文献】
【０００５】
【特許文献１】特許第２５８２２７５号公報
【特許文献２】米国特許第５６５４３６２号
【特許文献３】特表２００５−５３７３６４号公報
【特許文献４】特許第３４８８５７３号公報
【特許文献５】特許第４０２５４５４号公報
【発明の概要】
【発明が解決しようとする課題】
【０００６】
本発明は上記事情に鑑みなされたもので、化粧料等に対する保存や配合等の安定性に優れ、のびの重さ、油っぽさ、べたつき、油膜感等がなく、さらさらとした軽い感触のペースト状オルガノポリシロキサンエラストマー組成物、及びこれを含有する化粧料を提供することを目的とする。
【課題を解決するための手段】
【０００７】
上記課題を解決するため、本発明は、少なくとも、
（Ｉ）  ｉ）下記一般式（１）で示される分子中にケイ素原子に結合した水素原子を少なくとも２ヶ含有するオルガノハイドロジェンポリシロキサンと、
【化１】
0005596065.tif 000002
（式中、Ｒ１はそれぞれ同一であっても異なっていても良く、脂肪族不飽和基を有しない炭素原子数１〜８の一価炭化水素基である。ａは１以上の整数、ｂは０以上の整数で、ａ＋ｂは８０以上の整数である。Ｘはそれぞれ同一であっても異なっていても良く、水素原子又はＲ１である。）
ｉｉ）下記一般式（２）で示される分子中に脂肪族不飽和基を少なくとも２ヶ含有するオルガノポリシロキサン
【化２】
0005596065.tif 000003
（式中、Ｒ２はそれぞれ同一であっても異なっていても良く、脂肪族不飽和基を有しない炭素原子数１〜８の一価炭化水素基であり、Ｒ３はそれぞれ同一であっても異なっていても良く、末端に不飽和基を有する炭素原子数２〜８の一価炭化水素基である。ｃは１以上の整数、ｄは０以上の整数で、ｃ＋ｄは８０以上の整数である。Ｙはそれぞれ同一であっても異なっていても良く、Ｒ２又はＲ３である。）
とを含むオルガノポリシロキサン混合物を付加重合することにより得られるオルガノポリシロキサンエラストマー微粒子と、
（ＩＩ）  ２５℃で液状の油剤
とからなるペースト状のオルガノポリシロキサンエラストマー組成物であって、前記（Ｉ）成分のオルガノポリシロキサンエラストマー微粒子が、体積平均粒径２〜５０μｍの球状又は不定形の微粒子であり、該オルガノポリシロキサンエラストマー微粒子１００質量部に対して２５℃における動粘度が１０ｍｍ２／ｓ以下のメチルポリシロキサン２００質量部以上を吸収できる微粒子であることを特徴とするオルガノポリシロキサンエラストマー組成物を提供する。
【０００８】
このような本発明のオルガノポリシロキサンエラストマー組成物は、化粧料等に対する保存や配合等の安定性に優れ、のびの重さ、油っぽさ、べたつき、油膜感等がなく、さらさらとした軽い感触のものとなる。
【０００９】
また、前記（ＩＩ）成分の液状の油剤が、シリコーン油、炭化水素油、エステル油、天然動植物油、及び半合成油から選択される少なくとも１種であることが好ましい。
このような液状の油剤は、安全性等により優れているため、これらを配合して得られる組成物も安全性が高く、化粧料等として好適である。
【００１０】
また、前記一般式（２）におけるＲ３が、ビニル基であることが好ましい。
このような脂肪族不飽和基含有のオルガノポリシロキサンを含むオルガノポリシロキサン混合物を、付加重合することにより得られるオルガノポリシロキサンエラストマー微粒子であれば、特に液状の油剤に対して高い増粘効果を示すため好ましい。
【００１１】
また、前記オルガノポリシロキサンエラストマー組成物に使用されている油剤の摩擦抵抗力／前記オルガノポリシロキサンエラストマー組成物の摩擦抵抗力≧０．８０であることが好ましい。
【００１２】
上記摩擦抵抗力の比が０．８以上であれば、ペースト状のオルガノポリシロキサン組成物の滑らかさ、軽さ、広がりやすさ等が良好なものとなる。
【００１３】
また本発明は、前記オルガノポリシロキサンエラストマー組成物を含有するものであることを特徴とする化粧料を提供する。
このような化粧料は、ぬるつき、べたつき等がなく、さらさらとしたパウダー感を有し、さっぱりとした感触で、のび広がりが軽く、密着性等に優れたものとなる。
【発明の効果】
【００１４】
以上説明したように、本発明のオルガノポリシロキサンエラストマー組成物は、軽い伸びで油膜感等がなく、さらさらとした感触を有する。このため、化粧料に配合した場合、油っぽさがなくさらさらとしたパウダー感を付与することができるという特徴がある。
【発明を実施するための形態】
【００１５】
以下、本発明につき更に詳しく説明する。
上述のように、従来化粧品等に用いられているペースト状組成物は、化粧料等に対する保存や配合等の安定性、のびの重さ、油っぽさ、べたつき、油膜感等、様々な問題を有していた。
【００１６】
そこで、本発明者らが上記問題点を解決すべく鋭意研究を行った結果、特定のオルガノハイドジェンポリシロキサンと脂肪族不飽和基含有オルガノポリシロキサンとを含むオルガノポリシロキサン混合物を付加重合することにより得られるオルガノポリシロキサンエラストマー微粒子を液状の油剤と混合することで、上記問題点を解決できることを見出し、本発明を完成させるに至った。
【００１７】
即ち、本発明のオルガノポリシロキサンエラストマー組成物は、少なくとも、
（Ｉ）  ｉ）下記一般式（１）で示される分子中にケイ素原子に結合した水素原子を少なくとも２ヶ含有するオルガノハイドロジェンポリシロキサンと、
【化３】
0005596065.tif 000004
（式中、Ｒ１はそれぞれ同一であっても異なっていても良く、脂肪族不飽和基を有しない炭素原子数１〜８の一価炭化水素基である。ａは１以上の整数、ｂは０以上の整数で、ａ＋ｂは８０以上の整数である。Ｘはそれぞれ同一であっても異なっていても良く、水素原子又はＲ１である。）
ｉｉ）下記一般式（２）で示される分子中に脂肪族不飽和基を少なくとも２ヶ含有するオルガノポリシロキサン
【化４】
0005596065.tif 000005
（式中、Ｒ２はそれぞれ同一であっても異なっていても良く、脂肪族不飽和基を有しない炭素原子数１〜８の一価炭化水素基であり、Ｒ３はそれぞれ同一であっても異なっていても良く、末端に不飽和基を有する炭素原子数２〜８の一価炭化水素基である。ｃは１以上の整数、ｄは０以上の整数で、ｃ＋ｄは８０以上の整数である。Ｙはそれぞれ同一であっても異なっていても良く、Ｒ２又はＲ３である。）
とを含むオルガノポリシロキサン混合物を付加重合することにより得られるオルガノポリシロキサンエラストマー微粒子と、
（ＩＩ）  ２５℃で液状の油剤
とからなるペースト状のオルガノポリシロキサンエラストマー組成物であって、前記（Ｉ）成分のオルガノポリシロキサンエラストマー微粒子が、体積平均粒径２〜５０μｍの球状又は不定形の微粒子であり、該オルガノポリシロキサンエラストマー微粒子１００質量部に対して２５℃における動粘度が１０ｍｍ２／ｓ以下のメチルポリシロキサン２００質量部以上を吸収できる微粒子であることを特徴とするオルガノポリシロキサンエラストマー組成物である。
【００１８】
［ｉ）オルガノハイドジェンポリシロキサン］
上記一般式（１）において、Ｒ１はそれぞれ同一であっても異なっていても良く、脂肪族不飽和基を有しない炭素原子数１〜８の一価炭化水素基である。Ｒ１の例としては、メチル基、エチル基、プロピル基、ブチル基、ペンチル基、ヘキシル基、ヘプチル基、オクチル基等のアルキル基、フェニル基であるが、好ましくはＲ１で示される全一価炭化水素基の合計モル数の７０％以上がメチル基である。ａは１以上の整数であるが、メチルポリシロキサンの吸収性と感触面から、好ましくは８０〜９００、より好ましくは１００〜５００である。ｂは０以上の整数であり、両末端が水素原子の場合は０でもよいが、両末端が水素原子でない場合は２以上の整数である。好ましくは０〜４０、より好ましくは０〜２０である。Ｘは、それぞれ同一であっても異なっていても良く、水素原子又はＲ１であり、水素原子であることが好ましい。
ｉ）のオルガノハイドジェンポリシロキサンは、１種又は２種以上の混合物であってもよい。
【００１９】
ただし、上記一般式（１）におけるａ＋ｂが８０未満では、メチルポリシロキサンの吸収性が低下するため、ペースト状組成物とするためには多量のオルガノポリシロキサンエラストマー微粒子を配合する必要があり、感触が重くなりやすく、また、保存中に油分の分離も発生しやすくなる。そのため、本発明では、上記一般式（１）におけるａ＋ｂは、８０以上の整数である必要がある。
また、生産性等の観点から、好ましくは、１００≦ａ＋ｂ≦９００、より好ましくは、１００≦ａ＋ｂ≦５００である。
【００２０】
［ｉｉ）脂肪族不飽和基含有のオルガノポリシロキサン］
上記一般式（２）において、Ｒ２はそれぞれ同一であっても異なっていても良く、脂肪族不飽和基を有しない炭素原子数１〜８の一価炭化水素基である。Ｒ２の例としては、メチル基、エチル基、プロピル基、ブチル基、ペンチル基、ヘキシル基、ヘプチル基、オクチル基等のアルキル基、フェニル基であるが、好ましくはＲ２で示される全一価炭化水素基の合計モル数の７０％以上がメチル基である。Ｒ３はそれぞれ同一であっても異なっていても良く、末端に不飽和基を有する炭素原子数２〜８の一価炭化水素基である。Ｒ３の例としては、ビニル基、アリル基、プロペニル基、ブテニル基、ペンテニル基、ヘキセニル基等が挙げられるが、好ましくはビニル基である。ｃは１以上の整数であるが、メチルポリシロキサンの吸収性と感触面から、好ましくは８０〜９００、より好ましくは１００〜５００である。ｄは０以上の整数であり、両末端がＲ３の場合は０でもよいが、両末端がＲ３でない場合は２以上の整数である。好ましくは０〜４０、より好ましくは０〜２０である。また、上記一般式（１）におけるａ＋ｂと同様の理由により、本発明では、上記一般式におけるｃ＋ｄは、８０以上である必要があり、好ましくは、１００≦ｃ＋ｄ≦９００、より好ましくは、１００≦ｃ＋ｄ≦５００である。Ｙは、Ｒ２又はＲ３であり、Ｒ３であることが好ましい。
ｉｉ）の脂肪族不飽和基含有のオルガノポリシロキサンは、１種又は２種以上の混合物であってもよい。
【００２１】
［（Ｉ）オルガノポリシロキサンエラストマー微粒子］
（Ｉ）成分のオルガノポリシロキサンエラストマー微粒子は、上記一般式（１）で示されるオルガノハイドロジェンポリシロキサンと、上記一般式（２）で示される脂肪族不飽和基含有のオルガノポリシロキサンとを含むオルガノポリシロキサン混合物を付加重合することで得られる。
【００２２】
本発明におけるオルガノポリシロキサンエラストマー微粒子は、球状であっても不定形であっても良いが、好ましくは球状の微粒子である。オルガノポリシロキサンエラストマー微粒子は、油剤に膨潤する前の体積平均粒径が２〜５０μｍ、好ましくは３〜４０μｍ、より好ましくは、５〜３５μｍである。体積平均粒径が２μｍより小さくなると広がりが重い感触になりやすく、体積平均粒径が５０μｍより大きくなるとざらつき感や油膜感が出やすくなる。
【００２３】
尚、体積平均粒径はコールターカウンター法により測定される。また、「球状」とはオルガノポリシロキサンエラストマー微粒子の形状が、真球であるだけでなく、最長軸の長さ／最短長軸の長さ（アスペクト比）が平均して、１〜４、好ましくは１〜２、より好ましくは１〜１．６、さらにより好ましくは１〜１．４の範囲にある変形した球体であることを意味する。この微粒子の形状は、光学顕微鏡、電子顕微鏡にて観察することにより確認することができる。
【００２４】
オルガノポリシロキサンエラストマー微粒子は、流動性、分散性の面から、また、さらさら感、なめらかさ等の感触面から、そのゴム硬度は、ＪＩＳ  Ｋ  ６２５３に規定されているタイプＡデュロメータによる測定で、５〜９０の範囲であることが好ましく、より好ましくは１０〜８０の範囲である。
【００２５】
オルガノポリシロキサンエラストマー微粒子は、２５℃における動粘度が１０ｍｍ２／ｓ以下のメチルポリシロキサンを、該オルガノポリシロキサンエラストマー微粒子１００質量部に対して２００質量部以上吸収（吸油）できるものである。吸油量が２００質量部未満であると、化粧料に配合した場合、べたつき感、油膜感が解消されにくい。
【００２６】
尚、動粘度が１０ｍｍ２／ｓ以下のメチルポリシロキサンは、直鎖状、環状、分岐状のいずれであっても良く、該メチルポリシロキサンの例としては、式（ＣＨ３）３ＳｉＯ［（ＣＨ３）２ＳｉＯ］ｎＳｉ（ＣＨ３）３  （ｎ＝１〜１５）で示されるジメチルポリシロキサン、オクタメチルシクロテトラシロキサン、デカメチルシクロペンタシロキサン、ドデカメチルシクロヘキサシロキサン等の環状シロキサン、トリストリメチルシロキシメチルシラン、テトラキストリメチルシロキシシラン等の分岐状シロキサンが挙げられる。
【００２７】
吸油量は、例えば、予め質量を測定済のオルガノポリシロキサンエラストマー微粒子及びメチルポリシロキサンをガラスビン等に入れて数十分間振とうした後、室温で数日間静置し、加圧ろ過器により固形分を分離し、該固形分の質量から前記オルガノポリシロキサンエラストマー微粒子の質量を差し引くことにより求めることができる。
【００２８】
本発明におけるオルガノポリシロキサンエラストマー微粒子（Ｉ）は、シリコーン油等の液状の油剤に対して高い増粘効果を示し、保存安定性等にも優れたものである。
【００２９】
［オルガノポリシロキサンエラストマー微粒子の製造方法］
オルガノポリシロキサンエラストマー微粒子は、上述のように、上記一般式（１）で示されるオルガノハイドロジェンポリシロキサンと上記一般式（２）で示される脂肪族不飽和基含有オルガノポリシロキサンとを付加重合することで製造できるが、付加反応は、周知の付加反応触媒、例えば、塩化白金酸、アルコール変性塩化白金酸、塩化白金酸−ビニルシロキサン錯体等の白金化合物、ロジウム、パラジウム等の白金族金属化合物の存在下、２０〜１５０℃で行われる。付加反応触媒の添加量は周知の有効量で良く、組成物の合計量に対して白金族金属の換算質量で、通常、０．１〜５００ｐｐｍ、好ましくは０．５〜２００ｐｐｍ、より好ましくは１〜１００ｐｐｍである。
【００３０】
また、上記一般式（１）で示されるオルガノハイドロジェンポリシロキサンと上記一般式（２）で示される脂肪族不飽和基含有オルガノポリシロキサンの混合物に界面活性剤と水を添加して乳化を行った後、該乳化物に前述の付加反応触媒を添加して付加反応を行い、オルガノポリシロキサンエラストマー微粒子の水分散液を製造した後、水分を除去することによって得ることもできる。
【００３１】
界面活性剤は、アニオン性、カチオン性、非イオン性及び両性の活性剤があるが、本発明においては特に制限されるものではなく、通常の化粧料に使用されるものであれば、いずれも使用することができる。
アニオン性界面活性剤としては、アルキル硫酸塩、ポリオキシエチレンアルキルエーテル硫酸塩、ポリオキシエチレンアルキルフェニルエーテル硫酸塩、Ｎ−アシルタウリン酸塩、アルキルベンゼンスルホン酸塩、ポリオキシエチレンアルキルフェニルエーテルスルホン酸塩、α−オレフィンスルホン酸塩、アルキルナフタレンスルホン酸塩、アルキルジフェニルエーテルジスルホン酸塩、ジアルキルスルホコハク酸塩、モノアルキルスルホコハク酸塩、ポリオキシエチレンアルキルエーテルスルホコハク酸塩、脂肪酸塩、ポリオキシエチレンアルキルエーテル酢酸塩、Ｎ−アシルアミノ酸塩、アルケニルコハク酸塩、アルキルリン酸塩、ポリオキシエチレンアルキルエーテルリン酸塩、ポリスチレンスルホン酸塩、ナフタレンスルホン酸ホルマリン縮合物、芳香族スルホン酸ホルマリン縮合物、カルボン酸高分子、スチレンオキシアルキレン酸無水物共重合体等が挙げられる。
【００３２】
カチオン性界面活性剤としては、アルキルトリメチルアンモニウム塩、ジアルキルジメチルアンモニウム塩、ポリオキシエチレンアルキルジメチルアンモニウム塩、ジポリオキシエチレンアルキルメチルアンモニウム塩、トリポリオキシエチレンアルキルアンモニウム塩、アルキルベンジルジメチルアンモニウム塩、アルキルピリジウム塩、モノアルキルアミン塩、モノアルキルアミドアミン塩、カチオン化セルロース等が挙げられる。
【００３３】
非イオン性界面活性剤としては、ポリオキシエチレンアルキルエーテル、ポリオキシエチレンポリオキシプロピレンアルキルエーテル、ポリオキシエチレンアルキルフェニルエーテル、ポリエチレングリコール脂肪酸エステル、ソルビタン脂肪酸エステル、ポリオキシエチレンソルビタン脂肪酸エステル、ポリオキシエチレンソルビット脂肪酸エステル、グリセリン脂肪酸エステル、ポリオキシエチレングリセリン脂肪酸エステル、ポリグリセリン脂肪酸エステル、プロピレングリコール脂肪酸エステル、ポリオキシエチレンヒマシ油、ポリオキシエチレン硬化ヒマシ油、ポリオキシエチレン硬化ヒマシ油脂肪酸エステル、ポリオキシエチレンアルキルアミン、ポリオキシエチレン脂肪酸アミド等が挙げられる。
【００３４】
両性界面活性剤としては、ベタイン、アミノカルボン酸塩、イミダゾリン誘導体、アミドアミン型等が挙げられる。
【００３５】
乳化は公知の乳化分散機、例えば、プロペラミキサー、パドルミキサー、ホモミキサー、ホモディスパー、サンドグラインダー、コロイドミル、ホモジナイザー、ウルトラミキサー等を使用して行える。
【００３６】
前述の付加反応触媒の水に対する分散性が悪い場合には、前述の界面活性剤に溶解した状態で乳化物に添加することが望ましい。付加反応は室温で行っても良いが、反応が完結しない場合は、１００℃未満で加熱してもよい。
【００３７】
オルガノポリシロキサンエラストマー微粒子の水分散液からの水分の除去は、例えば、水分散液を常圧又は減圧下で加熱することによってでき、具体的には、水分散液を加熱下で静置して水分を除去する方法、水分散液を加熱下で撹拌流動させながら水分を除去する方法、スプレードライヤーのように熱風気流中に分散液を噴霧して水分を除去する方法等が挙げられる。尚、これら水分除去の前処理として、加熱脱水、ろ過分離、遠心分離、デカンテーション等の方法で水分散液を濃縮しても良い。また、必要に応じて水洗を行っても良い。
【００３８】
水分散液から水分を除去することにより得られたオルガノポリシロキサンエラストマー微粒子が凝集している場合には、ジェットミル、ボールミル、ハンマーミル等の粉砕機で解砕してもよい。
【００３９】
［（ＩＩ）液状の油剤］
本発明で用いる（ＩＩ）成分の液状の油剤としては、２５℃における動粘度が０．６５〜１００００ｍｍ２／ｓであることが好ましい。このような液状油剤としては、シリコーン油、炭化水素油、エステル油、天然動植物油、半合成油等から選択される少なくとも１種が挙げられる。
【００４０】
シリコーン油の例としては、ジメチルポリシロキサン、メチルフェニルポリシロキサン、ジメチルシロキサン・メチルフェニルシロキサン共重合体等の動粘度０．６５〜１００００ｍｍ２／ｓ、好ましくは動粘度０．６５〜１０００ｍｍ２／ｓのオルガノポリシロキサン、オクタメチルシクロテトラシロキサン、デカメチルシクロペンタシロキサン、ドデカメチルシクロヘキサシロキサン等の環状シロキサン、トリストリメチルシロキシメチルシラン、テトラキストリメチルシロキシシラン等の分岐状シロキサン、カプリリルメチコン、アルキル変性シリコーン、アミノ変性シリコーン、フッ素変性シリコーン等が挙げられる。
【００４１】
炭化水素油としては、鎖式及び環式の炭化水素、例えば、α−オレフィンオリゴマー、軽質イソパラフィン、軽質流動イソパラフィン、スクワラン、合成スクワラン、植物性スクワラン、流動パラフィン、流動イソパラフィン、水添イソブテン、イソドデカン、イソヘキサデカン等が挙げられる。
【００４２】
エステル油としては、コハク酸ジオクチル、アジピン酸ジイソブチル、アジピン酸ジオクチル、アジピン酸ジ（２−ヘプチルウンデシル）、セバシン酸ジイソプロピル、セバシン酸ジオクチル、セバシン酸ジブチルオクチル、リンゴ酸ジイソステアリル、クエン酸トリエチル、ジオクタン酸エチレングリコール、ジオクタン酸ネオペンチルグリコール、ジカプリン酸プロピレングリコール、ジカプリン酸ネオペンチルグリコール、トリオクタン酸トリメチロールプロパン、トリイソステアリン酸トリメチロールプロパン、テトラオレイン酸ペンタエリトリトール、酢酸エチル、酢酸ブチル、酢酸アミル、ネオペンタン酸オクチルドデシル、オクタン酸セチル、イソノナン酸イソノニル、イソノナン酸イソトリデシル、ジメチルオクタン酸ヘキシルデシル、ラウリン酸エチル、ラウリン酸ヘキシル、ミリスチン酸イソプロピル、ミリスチン酸ミリスチル、ミリスチン酸イソセチル、ミリスチン酸オクチルドデシル、パルミチン酸イソプロピル、パルミチン酸オクチル、パルミチン酸セチル、パルミチン酸イソセチル、パルミチン酸イソステアリル、ステアリン酸ブチル、ステアリン酸ヘキシルデシル、イソステアリン酸イソプロピル、イソステアリン酸イソセチル、オレイン酸デシル、オレイン酸オレイル、オレイン酸オクチルドデシル、リノール酸エチル、リノール酸イソプロピル、乳酸セチル、乳酸ミリスチル、ヒドロキシステアリン酸コレステリル、ラウロイルグルタミン酸ジオクチルドデシル、ラウロイルサルコシンイソプロピル等が挙げられる。
【００４３】
天然動植物油及び半合成油としては、アボカド油、アーモンド油、オリーブ油、小麦胚芽油、ゴマ油、コメ胚芽油、コメヌカ油、サトウキビロウ、サザンカ油、サフラワー油、シナモン油、スクワラン、スクワレン、タートル油、大豆油、茶実油、ツバキ油、月見草油、トウモロコシ油、ナタネ油、日本キリ油、胚芽油、ヒマワリ油、ブドウ油、ホホバ油、マカデミアナッツ油、綿実油、ヤシ油、硬化ヤシ油、トリヤシ油脂肪酸グリセライド、落花生油、卵黄油等が挙げられる。
【００４４】
［ペースト状のオルガノポリシロキサンエラストマー組成物］
本発明におけるオルガノポリシロキサンエラストマー微粒子（Ｉ）をペースト状のオルガノポリシロキサンエラストマー組成物（以下、単に「ペースト状組成物」ということもある）とするためには、２５℃（室温）で液状の油剤と混合後、せん断力下で混練することが好ましく、これにより外観が滑らかなペースト状組成物が得られる。せん断力下の混練りは、例えば三本ロールミル、二本ロールミル、サンドグラインダー、コロイドミル、ホモジナイザー、ウルトラミキサー、ホモミキサー、ホモディスパー等で行うことができるが、三本ロールミル又はホモディスパーを用いるのが好ましい。
【００４５】
本発明におけるオルガノポリシロキサンエラストマー微粒子（Ｉ）と液状油剤（ＩＩ）との混合割合は１／２０〜２０／１（質量比）であることが好ましく、より好ましくは１／１０〜１／１である。
【００４６】
〈滑りやすさ〉
オルガノポリシロキサン組成物は、オルガノポリシロキサンエラストマー組成物に使用されている油剤の摩擦抵抗力／オルガノポリシロキサンエラストマー組成物の摩擦抵抗力（「滑りやすさ」）≧０．８０であることが好ましい。
【００４７】
この「滑りやすさ」は、試料保持台上にある評価試料を擦った時に保持台と水平方向の摩擦力と垂直方向の荷重を同時に測定できる摩擦抵抗力測定装置を用いて測定される。
【００４８】
試料保持台上にある評価試料を擦った時に保持台と水平方向の摩擦力と垂直方向の荷重を同時に測定できる摩擦抵抗力測定装置としては、「ポータブル触感計  ＴＹＰＥ：３３（新東科学社製）」が挙げられる。試料保持台には人工皮革を設置して測定することが好ましく、使用する人工皮革としては、人間の皮膚に類似した感触、凹凸の形状を有する「人工皮革サプラーレ（出光テクノファイン社製）」が好適である。測定に際しては、指で擦ってもよいが、接触面積を一定にするための冶具を使用してもよく、冶具の接触面には人工皮革を設置することが好ましい。
【００４９】
試料台の人工皮革に測定試料を塗布し、指ないし冶具で水平方向に往復運動したときの摩擦抵抗力を計測する。ペースト状のオルガノポリシロキサンエラストマー組成物を構成する液状の油剤単独での摩擦抵抗力にペースト状のオルガノポリシロキサン組成物の摩擦力が近いほど油剤の感触を維持しながらペースト状の形状を保持していることを示し、オルガノポリシロキサン組成物の摩擦力が小さくなる場合は、よりいっそうの滑らかさ、軽さ、広がりやすさを示すことになる。
【００５０】
このことから、「オルガノポリシロキサンエラストマー組成物に使用されている油剤の摩擦抵抗力／オルガノポリシロキサンエラストマー組成物の摩擦抵抗力」を「滑りやすさ」と定義することにより、ペースト状のオルガノポリシロキサン組成物の滑らかさ、軽さ、広がりやすさ等を定量的に評価できるようになった。「滑りやすさ」が０．８０以上であれば、軽さ感、広がりやすさ感が低くなりすぎることもないため、「滑りやすさ」≧０．８０が好ましく、より好ましくは「滑りやすさ」≧０．９０である。
【００５１】
［化粧料］
本発明は本発明のペースト状組成物を配合してなる化粧料にも関する。この化粧料は例えば本発明のペースト状組成物と、化粧用に許容される成分、即ち、（Ａ）油剤、（Ｂ）水、（Ｃ）アルコール水酸基を有する化合物、（Ｄ）水溶性又は水膨潤性高分子化合物、（Ｅ）本発明におけるオルガノポリシロキサンエラストマー微粒子以外の公知粉体、（Ｆ）界面活性剤、（Ｇ）慣用のシリコーン樹脂、（Ｈ）本発明のペースト状組成物以外の公知架橋型オルガノポリシロキサン重合体と液状油からなるペースト状組成物、からなる群から選択される少なくとも１種を含有してもよい。
【００５２】
（Ａ）成分の油剤は、固体、半固体、液状のいずれであっても良い。液状油に関しては前述のオルガノポリシロキサンエラストマー組成物に使用された同じ液状油剤、或いはその他の液状油剤及びその混合物を用いることができる。液状油の具体例は前述の通りである。
【００５３】
その他の油剤成分としては、例えば、アマニ油、イボタロウ、エノ油、カカオ脂、カポックロウ、カヤ油、カルナウバロウ、肝油、キャンデリラロウ、精製キャンデリラロウ、牛脂、牛脚脂、牛骨脂、硬化牛脂、キョウニン油、鯨ロウ、硬化油、シアバター、シナギリ油、ジョジョバロウ、セラックロウ、豚脂、馬脂、ヌカロウ、パーシック油、パーム油、パーム核油、ヒマシ油、硬化ヒマシ油、ヒマシ油脂肪酸メチルエステル、ベイベリーロウ、ミツロウ、ミンク油、メドウフォーム油、羊脂、綿ロウ、モクロウ、モクロウ核油、モンタンロウ、ノリン、液状ラノリン、還元ラノリン、ラノリンアルコール、硬質ラノリン、酢酸ラノリン、酢酸ラノリンアルコール、ラノリン脂肪酸イソプロピル、ポリオキシエチレンラノリンアルコールエーテル、ポリオキシエチレンラノリンアルコールアセテート、ラノリン脂肪酸ポリエチレングリコール、ポリオキシエチレン水素添加ラノリンアルコールエーテル等が挙げられる。
【００５４】
また、炭化水素油、高級脂肪酸、高級アルコール、フッ素系油剤等も挙げられ、炭化水素油としては、オゾケライト、セレシン、パラフィン、パラフィンワックス、ポリエチレンワックス、ポリエチレン・ポリプロピレンワックス、プリスタン、ポリイソブチレン、マイクロクリスタリンワックス、ワセリン等が挙げられ、高級脂肪酸としてはラウリン酸、ミリスチン酸、パルミチン酸、ステアリン酸、ベヘン酸、イソステアリン酸、１２−ヒドロキシステアリン酸等が挙げられる。高級アルコールとしては、例えば、炭素原子数が好ましくは６以上、より好ましくは１０〜３０のアルコールが挙げられる。高級アルコールの具体例としては、ラウリルアルコール、ミリスチルアルコール、パルミチルアルコール、ステアリルアルコール、ベヘニルアルコール、ヘキサデシルアルコール、オレイルアルコール、イソステアリルアルコール、ヘキシルドデカノール、オクチルドデカノール、セトステアリルアルコール、２−デシルテトラデシノール、コレステロール、フィトステロール、ポリオキシエチレンコレステロールエーテル、モノステアリルグリセリンエーテル（バチルアルコール）、モノオレイルグリセリルエーテル（セラキルアルコール）等が挙げられる。フッ素系油剤としては、パーフロロポリエーテル、パーフルオロデカリン、パーフルオロオクタン等が挙げられる。
【００５５】
（Ａ）成分の油剤の配合量は、本発明の化粧料の形態に依存するが、好ましくは該化粧料全体の１〜９８質量％の範囲で適宜選定される。
【００５６】
（Ｂ）成分の水の配合量は本発明の化粧料の形態に依存するが、好ましくは該化粧料全体の１〜９５質量％の範囲で適宜選定される。
【００５７】
（Ｃ）成分のアルコール性水酸基を有する化合物としては、例えば、エタノール、イソプロパノール等の、炭素原子数が好ましくは２〜５の低級アルコール（低級１価アルコール）；ソルビトール、マルトース等の糖アルコール等が挙げられる。また、コレステロール、シトステロール、フィトステロール、ラノステロール等のステロール；ブチレングリコール、プロピレングリコール、ジブチレングリコール、ペンチレングリコール等の多価アルコール等が挙げられる。
（Ｃ）成分の配合量は、化粧料全体の０．１〜９８質量％の範囲で適宜選定されるのが好ましい。
【００５８】
（Ｄ）成分の水溶性又は水膨潤性高分子化合物としては、例えば、アラビアゴム、トラガカント、ガラクタン、キャロブガム、グアーガム、カラヤガム、カラギーナン、ペクチン、寒天、クインスシード（マルメロ）、デンプン（コメ、トウモロコシ、バレイショ、コムギ等）、アルゲコロイド、トラントガム、ローカストビーンガム等の植物系高分子化合物；キサンタンガム、デキストラン、サクシノグルカン、プルラン等の微生物系高分子化合物；コラーゲン、カゼイン、アルブミン、ゼラチン等の動物系高分子化合物；カルボキシメチルデンプン、メチルヒドロキシプロピルデンプン等のデンプン系高分子化合物；メチルセルロース、エチルセルロース、メチルヒドロキシプロピルセルロース、カルボキシメチルセルロース、ヒドロキシメチルセルロース、ヒドロキシプロピルセルロース、ニトロセルロース、セルロース硫酸ナトリウム、カルボキシメチルセルロースナトリウム、結晶セルロース、セルロース末のセルロース系高分子化合物；アルギン酸ナトリウム、アルギン酸プロピレングリコールエステル等のアルギン酸系高分子化合物；ポリビニルメチルエーテル、カルボキシビニルポリマー等のビニル系高分子化合物；ポリオキシエチレン系高分子化合物；ポリオキシエチレンポリオキシプロピレン共重合体系高分子化合物；ポリアクリル酸ナトリウム、ポリエチルアクリレート、ポリアクリルアミド、アクリロイルジメチルタウリン塩コポリマー等のアクリル系高分子化合物；ポリエチレンイミン、カチオンポリマー等の他の合成水溶性高分子化合物；ベントナイト、ケイ酸アルミニウムマグネシウム、モンモリロナイト、バイデライト、ノントロナイト、サポナイト、ヘクトライト、無水ケイ酸等の無機系水溶性高分子化合物等が挙げられる。また、ポリビニルアルコール、ポリビニルピロリドン等の皮膜形成剤も例示される。
（Ｄ）成分の配合量は、本発明の化粧料全体の０．１〜２５質量％の範囲が好適である。
【００５９】
（Ｅ）成分の、本発明におけるオルガノポリシロキサンエラストマー微粒子以外の公知粉体としては、通常の化粧料に使用されるものであれば、その形状（球状、針状、板状等）や粒子径（煙霧状、微粒子、顔料級等）、粒子構造（多孔質、無孔質等）を問わず、いずれのものも使用することができる。例えば、無機粉体、有機粉体、界面活性剤金属塩粉体、有色顔料、パール顔料、金属粉末顔料、タール色素、天然色素等が挙げられる。
【００６０】
無機粉体の例としては、酸化チタン、雲母チタン、酸化ジルコニウム、酸化亜鉛、酸化セリウム、酸化マグネシウム、硫酸バリウム、硫酸カルシウム、硫酸マグネシウム、炭酸カルシウム、炭酸マグネシウム、タルク、劈開タルク、マイカ、カオリン、セリサイト、白雲母、合成雲母、金雲母、紅雲母、黒雲母、リチア雲母、ケイ酸、二酸化ケイ素、フュームドシリカ、含水二酸化ケイ素、ケイ酸アルミニウム、ケイ酸マグネシウム、ケイ酸アルミニウムマグネシウム、ケイ酸カルシウム、ケイ酸バリウム、ケイ酸ストロンチウム、タングステン酸金属塩、ヒドロキシアパタイト、バーミキュライト、ハイジライト、ベントナイト、モンモリロナイト、ヘクトライト、ゼオライト、セラミックス、第二リン酸カルシウム、アルミナ、水酸化アルミニウム、チッ化ホウ素、ガラス等からなる微粒子が挙げられる。
【００６１】
有機粉体としては、例えば、ポリアミド、ポリアクリル酸・アクリル酸エステル、ポリエステル、ポリエチレン、ポリプロピレン、ポリスチレン、スチレン・アクリル酸共重合体、ジビニルベンゼン・スチレン共重合体、ポリウレタン、ビニル樹脂、尿素樹脂、メラミン樹脂、ベンゾグアナミン、ポリメチルベンゾグアナミン、テトラフルオロエチレン、ポリメチルメタクリレート（例えば、ポリメタクリル酸メチル等）、セルロース、シルク、ナイロン、フェノール樹脂、エポキシ樹脂、ポリカーボネート、シリコーンエラストマー粒子、ポリメチルシルセスキオキサン粒子、特許第２８３２１４３号記載のシリコーンエラストマー粒子表面をポリメチルシルセスキキサンで被膜してなる粒子等が挙げられる。
【００６２】
界面活性剤金属塩粉体としては、例えば、ステアリン酸亜鉛、ステアリン酸アルミニウム、ステアリン酸カルシウム、ステアリン酸マグネシウム、ミリスチン酸亜鉛、ミリスチン酸マグネシウム、セチルリン酸亜鉛、セチルリン酸カルシウム、セチルリン酸亜鉛ナトリウム等からなる粉体が挙げられる。
【００６３】
有色顔料の例としては、酸化鉄、水酸化鉄、チタン酸鉄等の無機赤色系顔料、γ−酸化鉄等の無機褐色系顔料、黄酸化鉄、黄土等の無機黄色系顔料、黒酸化鉄、カーボンブラック等の無機黒色系顔料、マンガンバイオレット、コバルトバイオレット等の無機紫色系顔料、水酸化クロム、酸化クロム、酸化コバルト、チタン酸コバルト等の無機緑色系顔料、紺青、群青等の無機青色系顔料、タール系色素をレーキ化したもの、天然色素をレーキ化したもの等が挙げられる。
【００６４】
パール顔料の具体例としては、酸化チタン被覆雲母、オキシ塩化ビスマス、酸化チタン被覆オキシ塩化ビスマス、酸化チタン被覆タルク、魚鱗箔、酸化チタン被覆着色雲母等が挙げられる。
【００６５】
金属粉末顔料としては、アルミニウムパウダー、カッパーパウダー、ステンレスパウダー等が挙げられ、タール色素としては、赤色３号、赤色１０４号、赤色１０６号、赤色２０１号、赤色２０２号、赤色２０４号、赤色２０５号、赤色２２０号、赤色２２６号、赤色２２７号、赤色２２８号、赤色２３０号、赤色４０１号、赤色５０５号、黄色４号、黄色５号、黄色２０２号、黄色２０３号、黄色２０４号、黄色４０１号、青色１号、青色２号、青色２０１号、青色４０４号、緑色３号、緑色２０１号、緑色２０４号、緑色２０５号、橙色２０１号、橙色２０３号、橙色２０４号、橙色２０６号、橙色２０７号等が挙げられ、天然色素としては、カルミン酸、ラッカイン酸、カルサミン、ブラジリン、クロシン等が挙げられる。
【００６６】
これらの粉体のうち、本発明においては少なくとも一部がジメチルポリシロキサンを架橋した構造を持つ架橋型球状ジメチルポリシロキサン微粉末、架橋型ポリメチルシルセスキオキサン微粉末、架橋型球状ポリシロキサンゴム表面をポリメチルシルセスキオキサン粒子で被覆してなる微粉末が好ましく、また、フッ素基を有する粉体及び／又は着色剤であるものも多く用いられる。さらにこれらの粉体は、本発明の効果を妨げない範囲で粉体を複合化したものや、一般油剤、シリコーン油、フッ素化合物、界面活性剤等で処理したもの、反応性を持つオルガノハイドロジェンポリシロキサン、加水分解性アルコキシシラン基を有するオルガノポリシロキサン、加水分解性シリル基を有するアクリル−シリコーン系共重合体等も使用することができ、必要に応じて一種又は二種以上用いることができる。
【００６７】
これらの粉体の配合量は、化粧料全体の０．１〜９９質量％の範囲が好適である。特に、粉末固形化粧料の場合の配合量は、化粧料全体の８０〜９９質量％の範囲が好適である。
【００６８】
（Ｆ）成分の界面活性剤としては、アニオン性、カチオン性、非イオン性及び両性の活性剤があるが、本発明においては特に制限されるものではなく、通常の化粧料に使用されるものであれば、いずれも使用することができる。
アニオン性界面活性剤としては、アルキル硫酸塩、ポリオキシエチレンアルキルエーテル硫酸塩、ポリオキシエチレンアルキルフェニルエーテル硫酸塩、Ｎ−アシルタウリン酸塩、アルキルベンゼンスルホン酸塩、ポリオキシエチレンアルキルフェニルエーテルスルホン酸塩、α−オレフィンスルホン酸塩、アルキルナフタレンスルホン酸塩、アルキルジフェニルエーテルジスルホン酸塩、ジアルキルスルホコハク酸塩、モノアルキルスルホコハク酸塩、ポリオキシエチレンアルキルエーテルスルホコハク酸塩、脂肪酸塩、ポリオキシエチレンアルキルエーテル酢酸塩、Ｎ−アシルアミノ酸塩、アルケニルコハク酸塩、アルキルリン酸塩、ポリオキシエチレンアルキルエーテルリン酸塩、ポリスチレンスルホン酸塩、ナフタレンスルホン酸ホルマリン縮合物、芳香族スルホン酸ホルマリン縮合物、カルボン酸高分子、スチレンオキシアルキレン酸無水物共重合体等が挙げられる。
【００６９】
カチオン性界面活性剤としては、アルキルトリメチルアンモニウム塩、ジアルキルジメチルアンモニウム塩、ポリオキシエチレンアルキルジメチルアンモニウム塩、ジポリオキシエチレンアルキルメチルアンモニウム塩、トリポリオキシエチレンアルキルアンモニウム塩、アルキルベンジルジメチルアンモニウム塩、アルキルピリジウム塩、モノアルキルアミン塩、モノアルキルアミドアミン塩、カチオン化セルロース等が挙げられる。
【００７０】
非イオン性界面活性剤としては、ポリオキシエチレンアルキルエーテル、ポリオキシエチレンポリオキシプロピレンアルキルエーテル、ポリオキシエチレンアルキルフェニルエーテル、ポリエチレングリコール脂肪酸エステル、ソルビタン脂肪酸エステル、ポリオキシエチレンソルビタン脂肪酸エステル、ポリオキシエチレンソルビット脂肪酸エステル、グリセリン脂肪酸エステル、ポリオキシエチレングリセリン脂肪酸エステル、ポリグリセリン脂肪酸エステル、プロピレングリコール脂肪酸エステル、ポリオキシエチレンヒマシ油、ポリオキシエチレン硬化ヒマシ油、ポリオキシエチレン硬化ヒマシ油脂肪酸エステル、ポリオキシエチレンアルキルアミン、ポリオキシエチレン脂肪酸アミド、ポリオキシアルキレン変性オルガノポリシロキサン、ポリオキシアルキレン・アルキル共変性オルガノポリシロキサン、ポリグリセリン変性オルガノポリシロキサン（特許第２６１３１２４号）、シリコーン分岐状アルキル変性シリコーン（特許第３８５０２０２号）、シリコーン分岐状ポリオキシアルキレン・長鎖アルキル共変性オルガノポリシロキサン（特許第３７２４９８８号）、シリコーン分岐状ポリグリセリン変性オルガノポリシロキサン（特許３９７６２２６号）等が挙げられる。
【００７１】
両性界面活性剤としては、ベタイン、アミノカルボン酸塩、イミダゾリン誘導体、アミドアミン型等が挙げられる。
【００７２】
これらの界面活性剤の中でも、分子中にポリグリセリン鎖、又はポリオキシアルキレン鎖を有する直鎖或いは分岐状のオルガノポリシロキサン、或いはアルキル共変性オルガノポリシロキサンであり、親水性のポリオキシエチレン基又はポリグリセリン基の含有量が分子中の１０〜７０質量％を占めるものが好ましい。また、配合量は化粧料全体の０．１〜２０質量％であることが好ましく、特に好ましいのは０．２〜１０質量％である。
【００７３】
（Ｇ）成分のシリコーン樹脂は、常温でガム状又は固体状で且つデカメチルシクロペンタシロキサンに均一溶解するものである。
ガム状シリコーンは下記一般式（３）で示される直鎖状のポリシロキサンであることが好ましい。
【化５】
0005596065.tif 000006
【００７４】
上記一般式（３）中、Ｒ４はメチル基又は炭素原子数６〜２０のアルキル基、炭素数が３〜１５のアミノ基含有アルキル基、フッ素置換アルキル基、４級アンモニウム塩基含有アルキル基から選択され、ｅは１０００〜２００００、ｆは１〜５０００、ｅ＋ｆが２０００〜２００００であるものが好ましい。
【００７５】
固体状のシリコーン樹脂は、トリアルキルシロキシ単位（Ｍ単位）、ジアルキルシロキシ単位（Ｄ単位）、モノアルキルシロキシ単位（Ｔ単位）、４官能性のシロキシ単位（Ｑ単位）の任意の組合せからなるＭＱ樹脂、ＭＤＱ樹脂、ＭＴＱ樹脂、ＭＤＴＱ樹脂、Ｔ樹脂、ＴＤ樹脂、ＴＱ樹脂、ＴＤＱ樹脂等のシリコーン網状化合物が挙げられる。さらに、アクリル／シリコーングラフト共重合体、アクリル／シリコーンブロック共重合体等からなるアクリルシリコーン樹脂が挙げられる（具体例としては、信越化学工業製：アクリル／シリコーングラフト共重合体の環状オルガノポリシロキサン溶液：ＫＰ−５４５等が挙げられる）。また、ピロリドン部分、長鎖アルキル部分、ポリオキシアルキレン部分及びフルオロアルキル部分、カルボン酸等のアニオン部分の中から選択される少なくとも１種を分子中に含有するアクリルシリコーン樹脂を使用することもできる。
【００７６】
ガム状シリコーン樹脂、シリコーン網状化合物、アクリルシリコーン樹脂等のシリコーン樹脂は、低粘度シリコーン油や揮発性シリコーン油、及びその他の溶剤に溶解させたものを使用してもいよい。シリコーン樹脂の配合量は、化粧料の総量に対して樹脂成分量が０．１〜２０質量％であることが好ましく、より好ましくは１〜１０質量％である。
【００７７】
（Ｈ）成分の、本発明のペースト状組成物以外の公知架橋型オルガノポリシロキサン重合体と液状油からなるペースト状組成物は、例えば、特公平６−５５８９７号、特許第２６３１７７２号、特許第３９６９７２８号、特許第４００１３４２号、特許第４４９０８１７号に記載されているもので、シリコーンオイルで膨潤された架橋型オルガノポリシロキサンとしては、例えば、ＫＳＧ−１５、１６、１７、１８、２１、２４、２１０、７１０（信越化学工業製）、炭化水素油で膨潤された架橋型オルガノポリシロキサンとしては、例えば、ＫＳＧ−３１、３２、３４、３１０、３２０、３４０、４１、４２、４４、８１０、８２０、８４０（信越化学工業製）、エステル油で膨潤された架橋型オルガノポリシロキサンとしては、例えば、ＫＳＧ−３３、３３０，４３、８３０（信越化学工業製）等が挙げられる。この公知の架橋型オルガノポリシロキサンと液状油からなる組成物は、本発明の効果を妨げない範囲で使用することができ、化粧料の総量に対して０．１〜５０質量％であることが好ましく、より好ましくは１〜３０質量％である。
【００７８】
更に本発明の化粧料には、本発明の効果を妨げない範囲で、通常の化粧料に使用される成分、例えば、油溶性ゲル化剤、制汗剤、紫外線吸収剤、紫外線吸収散乱剤、保湿剤、抗菌防腐剤、香料、塩類、酸化防止剤、ｐＨ調整剤、キレート剤、清涼剤、抗炎症剤、美肌用成分（美白剤、細胞賦活剤、肌荒れ改善剤、血行促進剤、皮膚収斂剤、抗脂漏剤等）、ビタミン類、アミノ酸類、核酸、ホルモン、包接化合物、毛髪用固形化剤等を添加することができる。
【００７９】
油溶性ゲル化剤としては、アルミニウムステアレート、マグネシウムステアレート、ジンクミリステート等の金属セッケン；Ｎ−ラウロイル−Ｌ−グルタミン酸、α，γ−ジ−ｎ−ブチルアミン等のアミノ酸誘導体；デキストリンパルミチン酸エステル、デキストリンステアリン酸エステル、デキストリン２−エチルヘキサン酸パルミチン酸エステル等のデキストリン脂肪酸エステル；ショ糖パルミチン酸エステル、ショ糖ステアリン酸エステル等のショ糖脂肪酸エステル；フラクトオリゴ糖ステアリン酸エステル、フラクトオリゴ糖２−エチルヘキサン酸エステル等のフラクトオリゴ糖脂肪酸エステル；モノベンジリデンソルビトール、ジベンジリデンソルビトール等のソルビトールのベンジリデン誘導体；ジメチルベンジルドデシルアンモニウムモンモリロナイトクレー、ジメチルジオクタデシルアンモニウムモンモリナイトクレー等の有機変性粘土鉱物等が挙げられる。
【００８０】
制汗剤としては、アルミニウムクロロハイドレート、塩化アルミニウム、アルミニウムセスキクロロハイドレート、ジルコニルヒドロキシクロライド、アルミニウムジルコニウムヒドロキシクロライド、アルミニウムジルコニウムグリシン錯体等が挙げられる。
【００８１】
紫外線吸収剤としては、パラアミノ安息香酸等の安息香酸系紫外線吸収剤；アントラニル酸メチル等のアントラニル酸系紫外線吸収剤；サリチル酸メチル、サリチル酸オクチル、サリチル酸トリメチルシクロヘキシル等のサリチル酸系紫外線吸収剤；パラメトキシケイ皮酸オクチル等のケイ皮酸系紫外線吸収剤；２，４−ジヒドロキシベンゾフェノン等のベンゾフェノン系紫外線吸収剤；ウロカニン酸エチル等のウロカニン酸系紫外線吸収剤；４−ｔ−ブチル−４’−メトキシ−ジベンゾイルメタン等のジベンゾイルメタン系紫外線吸収剤；フェニルベンズイミダゾールスルフォン酸、トリアジン誘導体等が挙げられる。
また、紫外線吸収散乱剤としては、微粒子酸化チタン、微粒子鉄含有酸化チタン、微粒子酸化亜鉛、微粒子酸化セリウム及びそれらの複合体等の、紫外線を吸収散乱する粒子が挙げられ、これらの紫外線を吸収散乱する粒子をあらかじめ油剤に分散させた分散物を用いることもできる。
【００８２】
保湿剤としては、グリセリン、ソルビトール、プロピレングリコール、ジプロピレングリコール、１，３−ブチレングリコール、ペンチレングリコール、グルコース、キシリトール、マルチトール、ポリエチレングリコール、ヒアルロン酸、コンドロイチン硫酸、ピロリドンカルボン酸塩、ポリオキシエチレンメチルグルコシド、ポリオキシプロピレンメチルグルコシド、卵黄レシチン、大豆レシチン、ホスファチジルコリン、ホスファチジルエタノールアミン、ホスファジチルセリン、ホスファチジルグリセロール、ホスファチジルイノシトール、スフィンゴリン脂質等が挙げられる。
【００８３】
抗菌防腐剤としては、パラオキシ安息香酸アルキルエステル、安息香酸、安息香酸ナトリウム、ソルビン酸、ソルビン酸カリウム、フェノキシエタノール等が挙げられる。抗菌剤としては、安息香酸、サリチル酸、石炭酸、ソルビン酸、パラオキシ安息香酸アルキルエステル、パラクロルメタクレゾール、ヘキサクロロフェン、塩化ベンザルコニウム、塩化クロルヘキシジン、トリクロロカルバニリド、感光素、フェノキシエタノール、メチルイソチアゾリン等が挙げられる。
【００８４】
香料としては、天然香料及び合成香料が挙げられる。天然香料としては花、葉、材、果皮などから分離した植物性香料；ムスク、シベットなどの動物性香料が挙げられる。合成香料としてはモノテルペンなどの炭化水素類；脂肪族アルコール、芳香族アルコールなどのアルコール類；テルペンアルデヒド、芳香族アルデヒドなどのアルデヒド類；脂環式ケトンなどのケトン類；テルペン系エステルなどのエステル類；ラクトン類；フェノール類；オキサイド類；含チッソ化合物類；アセタール類などが挙げられる。
【００８５】
塩類としては無機塩、有機酸塩、アミン塩及びアミノ酸塩が挙げられる。無機塩としては、例えば、塩酸、硫酸、炭酸、硝酸等の無機酸のナトリウム塩、カリウム塩、マグネシウム塩、カルシウム塩、アルミニウム塩、ジルコニウム塩、亜鉛塩等が挙げられる。有機酸塩としては、例えば、酢酸、デヒドロ酢酸、クエン酸、りんご酸、コハク酸、アスコルビン酸、ステアリン酸等の有機酸類の塩が挙げられる。アミン塩としては、例えば、トリエタノールアミン等のアミン類の塩が挙げられる。アミノ酸塩としては、例えば、グルタミン酸等のアミノ酸類の塩が挙げられる。また、その他、ヒアルロン酸、コンドロイチン硫酸等の塩、アルミニウムジルコニウムグリシン錯体等、さらには、化粧品処方の中で使用される酸−アルカリの中和塩等も使用することができる。
【００８６】
酸化防止剤としては、トコフェロール、ｐ−ｔ−ブチルフェノール、ブチルヒドロキシアニソール、ジブチルヒドロキシトルエン、フィチン酸等が挙げられる。
【００８７】
ｐＨ調整剤としては、乳酸、クエン酸、グリコール酸、コハク酸、酒石酸、ｄｌ−リンゴ酸、炭酸カリウム、炭酸水素ナトリウム、炭酸水素アンモニウム等が挙げられる。
【００８８】
キレート剤としては、アラニン、エデト酸ナトリウム塩、ポリリン酸ナトリウム、メタリン酸ナトリウム、リン酸等が挙げられ、清涼剤としては、Ｌ−メントール、カンフル等が挙げられ、抗炎症剤としては、アラントイン、グリチルリチン酸及びその塩、グリチルレチン酸及びグリチルレチン酸ステアリル、トラネキサム酸、アズレン等が挙げられる。
【００８９】
美肌用成分としては、胎盤抽出液、アルブチン、グルタチオン、ユキノシタ抽出物等の美白剤；ロイヤルゼリー、感光素、コレステロール誘導体、幼牛血液抽出液等の細胞賦活剤；肌荒れ改善剤；ノニル酸ワレニルアミド、ニコチン酸ベンジルエステル、ニコチン酸β−ブトキシエチルエステル、カプサイシン、ジンゲロン、カンタリスチンキ、イクタモール、カフェイン、タンニン酸、α−ボルネオール、ニコチン酸トコフェロール、イノシトールヘキサニコチネート、シクランデレート、シンナリジン、トラゾリン、アセチルコリン、ベラパミル、セファランチン、γ−オリザノール等の血行促進剤；酸化亜鉛、タンニン酸等の皮膚収斂剤；イオウ、チアントロール等の抗脂漏剤等が挙げられる。
【００９０】
ビタミン類としては、ビタミンＡ油、レチノール、酢酸レチノール、パルミチン酸レチノール等のビタミンＡ類；リボフラビン、酪酸リボフラビン、フラビンアデニンヌクレオチド等のビタミンＢ２類、ピリドキシン塩酸塩、ピリドキシンジオクタノエート、ピリドキシントリパルミテート等のビタミンＢ６類、ビタミンＢ１２及びその誘導体、ビタミンＢ１５及びその誘導体等のビタミンＢ類；Ｌ−アスコルビン酸、Ｌ−アスコルビン酸ジパルミチン酸エステル、Ｌ−アスコルビン酸−２−硫酸ナトリウム、Ｌ−アスコルビン酸リン酸ジエステルジカリウム等のビタミンＣ類；エルゴカルシフェロール、コレカルシフェロール等のビタミンＤ類；α−トコフェロール、β−トコフェロール、γ−トコフェロール、酢酸ｄｌ−α−トコフェロール、ニコチン酸ｄｌ−α−トコフェロール、コハク酸ｄｌ−α−トコフェロール等のビタミンＥ類；ニコチン酸、ニコチン酸ベンジル、ニコチン酸アミド等のニコチン酸類；ビタミンＨ、ビタミンＰ、パントテン酸カルシウム、Ｄ−パントテニルアルコール、パントテニルエチルエーテル、アセチルパントテニルエチルエーテル等のパントテン酸類、ビオチン等が挙げられる。
【００９１】
アミノ酸類としては、グリシン、バリン、ロイシン、イソロイシン、セリン、トレオニン、フェニルアラニン、アルギニン、リジン、アスパラギン酸、グルタミン酸、シスチン、システイン、メチオニン、トリプトファン等が挙げられる。
【００９２】
核酸としては、デオキシリボ核酸等が挙げられる。また、ホルモンとしては、エストラジオール、エテニルエストラジオール等が挙げられる。包接化合物としては、シクロデキストリン等が挙げられる。
【００９３】
毛髪用固定化剤としては、両イオン性、アニオン性、カチオン性、非イオン性の各高分子化合物が挙げられ、ポリビニルピロリドン、ビニルピロリドン／酢酸ビニル共重合体等の、ポリビニルピロリドン系高分子化合物、メチルビニルエーテル／無水マレイン酸アルキルハーフエステル共重合体等の酸性ビニルエーテル系高分子化合物、酢酸ビニル／クロトン酸共重合体等の酸性ポリ酢酸ビニル系高分子化合物、（メタ）アクリル酸／アルキル（メタ）アクリレート共重合体、（メタ）アクリル酸／アルキル（メタ）アクリレート／アルキルアクリルアミド共重合体等の酸性アクリル系高分子化合物、Ｎ−メタクリロイルエチル−Ｎ，Ｎ−ジメチルアンモニウム・α−Ｎ−メチルカルボキシベタイン／アルキル（メタ）アクリレート共重合体、ヒドロキシプロピル（メタ）アクリレート／ブチルアミノエチルメタクリレート／アクリル酸オクチルアミド共重合体等の両性アクリル系高分子化合物が挙げられる。また、セルロース又はその誘導体、ケラチン又はその誘導体、コラーゲン又はその誘導体等の天然由来高分子化合物も好適に用いることができる。
【００９４】
また、本発明における化粧料としては、上記化粧料成分を配合してなる、乳液、クリーム、クレンジング、パック、オイルリキッド、マッサージ料、美容液、洗浄剤、脱臭剤、ハンドクリーム、リップクリーム等のスキンケア化粧料、メイクアップ下地、白粉、リキッドファンデーション、油性ファンデーション、頬紅、アイシャドウ、マスカラ、アイライナー、アイブロウ、口紅等のメイクアップ化粧料、シャンプー、リンス、コンディショナー、トリートメント、セット剤等の毛髪化粧料、制汗剤、日焼け止め乳液や日焼け止めクリームなどの紫外線防御化粧料等が挙げられる。これらの化粧料の形態としては、液状、乳液状、クリーム状、固形状、ペースト状、ゲル状、粉末状、プレス状、多層状、ムース状、スプレー状、スティック状等、種々の形状を選択することができる。
【実施例】
【００９５】
以下に、合成例、比較合成例、実施例を挙げて本発明を更に詳細に説明するが、本発明はこれらによって何ら限定されるものではない。尚、動粘度はオストワルド粘度計を用いた２５℃における測定値、粘度は回転式粘度計ＤＶ−ＩＩ＋（ブルックフィールド社製）を用いた２５℃における測定値である。
［合成例１］
乳化容器に、下記平均組成式（４）のメチルハイドジェンポリシロキサン２００．０質量部、下記平均組成式（５）のメチルビニルポリシロキサン９６．０質量部を加え、ホモミキサーを用いて２０００ｒｐｍで混合した。得られた混合液にポリオキシエチレンラウリルエーテル（エチレンオキサイド付加モル数＝９）０．７質量部及び水６０質量部を加え、ホモミキサーを用いて６０００ｒｐｍで１５分間撹拌した後、２０００ｒｐｍで撹拌しながら水２２０質量部を加えたところ、均一な白色のエマルジョンを得た。
【化６】
0005596065.tif 000007
【００９６】
【化７】
0005596065.tif 000008
【００９７】
次いで、このエマルジョンを錨型撹拌翼を備えた反応容器に仕込み、１５〜２０℃に温度調整した後、撹拌しながら塩化白金酸０．５質量％のトルエン溶液０．４６質量部、ポリオキシエチレンラウリルエーテル（エチレンオキサイド付加モル数＝４）０．８７質量部、及びポリオキシエチレンラウリルエーテル（エチレンオキサイド付加モル数＝２３）０．８７質量部の混合溶解物を加え、内温を１５〜２０℃に維持して１２時間撹拌し、オルガノポリシロキサンエラストマー微粒子の水分散液を得た。このオルガノポリシロキサンエラストマー微粒子の形状を光学顕微鏡で確認したところ球状であり、粒度分布測定装置「（商品名）マルチサイザー３；ベックマンコールター社製」を用いて体積平均粒径を測定したところ１２μｍであった。
【００９８】
得られたオルガノポリシロキサンエラストマー微粒子の水分散液を加圧ろ過器を用いてろ過を行い、残留固形物をステンレス製トレイに移し、熱風循環型乾燥機を用いて１０５℃で乾燥後、ジェットミルで乾燥物を解砕して流動性のある微粒子を得た。この微粒子を電子顕微鏡で観察したところ球状の粒子であり、界面活性剤を用いて水に分散させて体積平均粒径を前述の「マルチサイザー３」で測定したところ１２μｍであった。このオルガノポリシロキサンエラストマー微粒子を「エラストマー微粒子Ａ」とする。
【００９９】
ガラスビンにエラストマー微粒子Ａ  ５．０ｇ、表１に示したメチルポリシロキサン５０ｇを入れ３０分間振とうした後、室温で３日間静置した。加圧ろ過器により固形分を分離し、ケーキ状の固形分の質量を計測し、下記式にして吸油量を測定した。
メチルポリシロキサン５０ｇの代わりに、表１に示したデカメチルペンタシロキサン５０ｇを用いて同様に吸油量を測定した。
それぞれの結果を表１に示す。
吸油量（ｇ）＝「ケーキ状の固形分（ｇ）」−５．０（ｇ）
【０１００】
また、エラストマー微粒子Ａ  １００質量部とジメチルポリシロキサン（動粘度６ｍｍ２／ｓ）３００質量部を混合し、三本ロールミルにて十分混練りして、オルガノポリシロキサンエラストマー微粒子／ジメチルポリシロキサン＝２５／７５質量比で粘度が８２３，０００ｍＰａ・ｓのペースト状組成物を得た。このペースト状組成物を「ペースト状組成物Ａ」とする。
【０１０１】
［合成例２］
乳化容器に、上記平均組成式（４）のメチルハイドジェンポリシロキサン２００．０質量部、上記平均組成式（５）のメチルビニルポリシロキサン９６．０質量部を加え、ホモミキサーを用いて２０００ｒｐｍで混合した。得られた混合液にポリオキシエチレンラウリルエーテル（エチレンオキサイド付加モル数＝４）０．４６質量部、ポリオキシエチレンラウリルエーテル（エチレンオキサイド付加モル数＝２３）０．５８質量部及び水５０質量部加え、ホモミキサーを用いて６０００ｒｐｍで１５分間撹拌した後、２０００ｒｐｍで撹拌しながら水２３０質量部を加えたところ、均一な白色のエマルジョンを得た。
【０１０２】
次いで、このエマルジョンを錨型撹拌翼を備えた反応容器に仕込み、１５〜２０℃に温度調整した後、撹拌しながら塩化白金酸０．５質量％のトルエン溶液０．４６質量部、ポリオキシエチレンラウリルエーテル（エチレンオキサイド付加モル数＝４）０．７０質量部、及びポリオキシエチレンラウリルエーテル（エチレンオキサイド付加モル数＝２３）０．７０質量部の混合溶解物を加え、内温を１５〜２０℃に維持して１２時間撹拌し、オルガノポリシロキサンエラストマー微粒子の水分散液を得た。このオルガノポリシロキサンエラストマー微粒子の形状を光学顕微鏡で確認したところ球状であり、前述の「マルチサイザー３」を用いて体積平均粒径を測定したところ５μｍであった。
【０１０３】
得られたオルガノポリシロキサンエラストマー微粒子の水分散液を加圧ろ過器を用いてろ過を行い、残留固形物をステンレス製トレイに移し、熱風循環型乾燥機を用いて１０５℃で乾燥後、ジェットミルで乾燥物を解砕して流動性のある微粒子を得た。この微粒子を電子顕微鏡で観察したところ球状の粒子であり、界面活性剤を用いて水に分散させて体積平均粒径を前述の「マルチサイザー３」で測定したところ５μｍであった。このオルガノポリシロキサンエラストマー微粒子を「エラストマー微粒子Ｂ」とする。
【０１０４】
ガラスビンにエラストマー微粒子Ｂ  ５．０ｇ、表１に示したメチルポリシロキサン５０ｇを入れ３０分間振とうした後、室温で３日間静置した。加圧ろ過器により固形分を分離し、ケーキ状の固形分の質量を計測し、合成例１に示した式にして吸油量を測定した。
メチルポリシロキサン５０ｇの代わりに、表１に示したデカメチルペンタシロキサン５０ｇを用いて同様に吸油量を測定した。
それぞれの結果を表１に示す。
【０１０５】
また、エラストマー微粒子Ｂ  １００質量部とジメチルポリシロキサン（動粘度６ｍｍ２／ｓ）３００質量部を混合し、三本ロールミルにて十分混練りして、オルガノポリシロキサンエラストマー微粒子／ジメチルポリシロキサン＝２５／７５質量比で粘度が８６１，０００ｍＰａ・ｓのペースト状組成物を得た。このペースト状組成物を「ペースト状組成物Ｂ」とする。
【０１０６】
［合成例３］
乳化容器に、上記平均組成式（４）のメチルハイドジェンポリシロキサン２００．０質量部、上記平均組成式（５）のメチルビニルポリシロキサン９６．０質量部を加え、ホモミキサーを用いて２０００ｒｐｍで混合した。得られた混合液にポリオキシエチレンラウリルエーテル（エチレンオキサイド付加モル数＝４）０．４８質量部、ポリオキシエチレンラウリルエーテル（エチレンオキサイド付加モル数＝２３）０．３６質量部及び水８０質量部加え、ホモミキサーを用いて４５００ｒｐｍで１５分間撹拌した後、２０００ｒｐｍで撹拌しながら水２００質量部を加えたところ、均一な白色のエマルジョンを得た。
【０１０７】
次いで、このエマルジョンを錨型撹拌翼を備えた反応容器に仕込み、１５〜２０℃に温度調整した後、撹拌しながら塩化白金酸０．５質量％のトルエン溶液０．４６質量部、ポリオキシエチレンラウリルエーテル（エチレンオキサイド付加モル数＝４）０．８０質量部、及びポリオキシエチレンラウリルエーテル（エチレンオキサイド付加モル数＝２３）０．８０質量部の混合溶解物を加え、内温を１５〜２０℃に維持して１２時間撹拌し、オルガノポリシロキサンエラストマー微粒子の水分散液を得た。このオルガノポリシロキサンエラストマー微粒子の形状を光学顕微鏡で確認したところ球状であり、前述の「マルチサイザー３」を用いて体積平均粒径を測定したところ２８μｍであった。
【０１０８】
得られたオルガノポリシロキサンエラストマー微粒子の水分散液を加圧ろ過器を用いてろ過を行い、残留固形物をステンレス製トレイに移し、熱風循環型乾燥機を用いて１０５℃で乾燥後、ジェットミルで乾燥物を解砕して流動性のある微粒子を得た。この微粒子を電子顕微鏡で観察したところ球状の粒子であり、界面活性剤を用いて水に分散させて体積平均粒径を前述の「マルチサイザー３」で測定したところ２８μｍであった。このオルガノポリシロキサンエラストマー微粒子を「エラストマー微粒子Ｃ」とする。
【０１０９】
ガラスビンにエラストマー微粒子Ｃ  ５．０ｇ、表１に示したメチルポリシロキサン５０ｇを入れ３０分間振とうした後、室温で３日間静置した。加圧ろ過器により固形分を分離し、ケーキ状の固形分の質量を計測し、合成例１に示した式にして吸油量を測定した。
メチルポリシロキサン５０ｇの代わりに、表１に示したデカメチルペンタシロキサン５０ｇを用いて同様に吸油量を測定した。
それぞれの結果を表１に示す。
【０１１０】
また、エラストマー微粒子Ｃ  １００質量部とジメチルポリシロキサン（動粘度６ｍｍ２／ｓ）３００質量部を混合し、三本ロールミルにて十分混練りして、オルガノポリシロキサンエラストマー微粒子／ジメチルポリシロキサン＝２５／７５質量比で粘度が６１６，０００ｍＰａ・ｓのペースト状組成物を得た。このペースト状組成物を「ペースト状組成物Ｃ」とする。
【０１１１】
［合成例４］
乳化容器に、下記平均組成式（６）のメチルハイドジェンポリシロキサン１４５．０質量部、下記平均組成式（７）のメチルビニルポリシロキサン１５５．０質量部を加え、ホモミキサーを用いて２０００ｒｐｍで混合した。得られた混合液にポリオキシエチレンラウリルエーテル（エチレンオキサイド付加モル数＝９）０．７質量部及び水６０質量部を加え、ホモミキサーを用いて６０００ｒｐｍで１５分間撹拌した後、２０００ｒｐｍで撹拌しながら水２２０質量部を加えたところ、均一な白色のエマルジョンを得た。
【化８】
0005596065.tif 000009
【０１１２】
【化９】
0005596065.tif 000010
【０１１３】
次いで、このエマルジョンを錨型撹拌翼を備えた反応容器に仕込み、１５〜２０℃に温度調整した後、撹拌しながら塩化白金酸０．５質量％のトルエン溶液０．４６質量部、ポリオキシエチレンラウリルエーテル（エチレンオキサイド付加モル数＝４）０．８７質量部、及びポリオキシエチレンラウリルエーテル（エチレンオキサイド付加モル数＝２３）０．８７質量部の混合溶解物を加え、内温を１５〜２０℃に維持して１２時間撹拌し、オルガノポリシロキサンエラストマー微粒子の水分散液を得た。このオルガノポリシロキサンエラストマー微粒子の形状を光学顕微鏡で確認したところ球状であり、前述の「マルチサイザー３」を用いて体積平均粒径を測定したところ１０μｍであった。
【０１１４】
このオルガノポリシロキサンエラストマー微粒子の水分散液を加圧ろ過器を用いてろ過を行い、残留固形物をステンレス製トレイに移し、熱風循環型乾燥機を用いて１０５℃で乾燥後、ジェットミルで乾燥物を解砕して流動性のある微粒子を得た。この微粒子を電子顕微鏡で観察したところ球状の粒子であり、界面活性剤を用いて水に分散させて体積平均粒径を前述の「マルチサイザー３」で測定したところ１０μｍであった。このオルガノポリシロキサンエラストマー微粒子を「エラストマー微粒子Ｄ」とする。
【０１１５】
ガラスビンにエラストマー微粒子Ｄ  ５．０ｇ、表１に示したメチルポリシロキサン５０ｇを入れ３０分間振とうした後、室温で３日間静置した。加圧ろ過器により固形分を分離し、ケーキ状の固形分の質量を計測し、合成例１に示した式にして吸油量を測定した。
メチルポリシロキサン５０ｇの代わりに、表１に示したデカメチルペンタシロキサン５０ｇを用いて同様に吸油量を測定した。
それぞれの結果を表１に示す。
【０１１６】
また、エラストマー微粒子Ｄ  １００質量部とジメチルポリシロキサン（動粘度６ｍｍ２／ｓ）２７０質量部を混合し、三本ロールミルにて十分混練りして、オルガノポリシロキサンエラストマー微粒子／ジメチルポリシロキサン＝２７／７３質量比で粘度が６８３，０００ｍＰａ・ｓのペースト状組成物を得た。このペースト状組成物を「ペースト状組成物Ｄ」とする。
【０１１７】
［合成例５］
乳化容器に、下記平均組成式（８）のメチルハイドジェンポリシロキサン１０５．０質量部、下記平均組成式（９）のメチルビニルポリシロキサン１９５．０質量部を加え、ホモミキサーを用いて２０００ｒｐｍで混合した。得られた混合液にポリオキシエチレンラウリルエーテル（エチレンオキサイド付加モル数＝９）０．７質量部及び水６０質量部を加え、ホモミキサーを用いて６０００ｒｐｍで１５分間撹拌した後、２０００ｒｐｍで撹拌しながら水２２０質量部を加えたところ、均一な白色のエマルジョンを得た。
【化１０】
0005596065.tif 000011
【０１１８】
【化１１】
0005596065.tif 000012
【０１１９】
次いで、このエマルジョンを錨型撹拌翼を備えた反応容器に仕込み、１５〜２０℃に温度調整した後、撹拌しながら塩化白金酸０．５質量％のトルエン溶液０．４６質量部、ポリオキシエチレンラウリルエーテル（エチレンオキサイド付加モル数＝４）０．８７質量部、及びポリオキシエチレンラウリルエーテル（エチレンオキサイド付加モル数＝２３）０．８７質量部の混合溶解物を加え、内温を１５〜２０℃に維持して１２時間撹拌し、オルガノポリシロキサンエラストマー微粒子の水分散液を得た。このオルガノポリシロキサンエラストマー微粒子の形状を光学顕微鏡で確認したところ球状であり、前述の「マルチサイザー３」を用いて体積平均粒径を測定したところ１２μｍであった。
【０１２０】
得られたオルガノポリシロキサンエラストマー微粒子の水分散液を加圧ろ過器を用いてろ過を行い、残留固形物をステンレス製トレイに移し、熱風循環型乾燥機を用いて１０５℃で乾燥後、ジェットミルで乾燥物を解砕して流動性のある微粒子を得た。この微粒子を電子顕微鏡で観察したところ球状の粒子であり、界面活性剤を用いて水に分散させて体積平均粒径を前述の「マルチサイザー３」で測定したところ１２μｍであった。このオルガノポリシロキサンエラストマー微粒子を「エラストマー微粒子Ｅ」とする。
【０１２１】
ガラスビンにエラストマー微粒子Ｅ  ５．０ｇ、表１に示したメチルポリシロキサン５０ｇを入れ３０分間振とうした後、室温で３日間静置した。加圧ろ過器により固形分を分離し、ケーキ状の固形分の質量を計測し、合成例１に示した式にして吸油量を測定した。
メチルポリシロキサン５０ｇの代わりに、表１に示したデカメチルペンタシロキサン５０ｇを用いて同様に吸油量を測定した。
それぞれの結果を表１に示す。
【０１２２】
また、エラストマー微粒子Ｅ  １００質量部とジメチルポリシロキサン（動粘度６ｍｍ２／ｓ）３００質量部を混合し、三本ロールミルにて十分混練りして、オルガノポリシロキサンエラストマー微粒子／ジメチルポリシロキサン＝２５／７５質量比で粘度が８５８，０００ｍＰａ・ｓのペースト状組成物を得た。このペースト状組成物を「ペースト状組成物Ｅ」とする。
【０１２３】
［合成例６］
乳化容器に、上記平均組成式（８）のメチルハイドジェンポリシロキサン１０５．０質量部、上記平均組成式（９）のメチルビニルポリシロキサン１９５．０質量部を加え、ホモミキサーを用いて２０００ｒｐｍで混合した。得られた混合液にポリオキシエチレンラウリルエーテル（エチレンオキサイド付加モル数＝４）０．４８質量部、ポリオキシエチレンラウリルエーテル（エチレンオキサイド付加モル数＝２３）０．３６質量部及び水８０質量部加え、ホモミキサーを用いて４５００ｒｐｍで１５分間撹拌した後、２０００ｒｐｍで撹拌しながら水２００質量部を加えたところ、均一な白色のエマルジョンを得た。
【０１２４】
次いで、このエマルジョンを錨型撹拌翼を備えた反応容器に仕込み、１５〜２０℃に温度調整した後、撹拌しながら塩化白金酸０．５質量％のトルエン溶液０．４６質量部、ポリオキシエチレンラウリルエーテル（エチレンオキサイド付加モル数＝４）０．８０質量部、及びポリオキシエチレンラウリルエーテル（エチレンオキサイド付加モル数＝２３）０．８０質量部の混合溶解物を加え、内温を１５〜２０℃に維持して１２時間撹拌し、オルガノポリシロキサンエラストマー微粒子の水分散液を得た。このオルガノポリシロキサンエラストマー微粒子の形状を光学顕微鏡で確認したところ球状であり、前述の「マルチサイザー３」を用いて体積平均粒径を測定したところ３０μｍであった。
【０１２５】
得られたオルガノポリシロキサンエラストマー微粒子の水分散液を加圧ろ過器を用いてろ過を行い、残留固形物をステンレス製トレイに移し、熱風循環型乾燥機を用いて１０５℃で乾燥後、ジェットミルで乾燥物を解砕して流動性のある微粒子を得た。この微粒子を電子顕微鏡で観察したところ球状の粒子であり、界面活性剤を用いて水に分散させて体積平均粒径を前述の「マルチサイザー３」で測定したところ３０μｍであった。このオルガノポリシロキサンエラストマー微粒子を「エラストマー微粒子Ｆ」とする。
【０１２６】
ガラスビンにエラストマー微粒子Ｆ  ５．０ｇ、表１に示したメチルポリシロキサン５０ｇを入れ３０分間振とうした後、室温で３日間静置した。加圧ろ過器により固形分を分離し、ケーキ状の固形分の質量を計測し、合成例１に示した式にして吸油量を測定した。
メチルポリシロキサン５０ｇの代わりに、表１に示したデカメチルペンタシロキサン５０ｇを用いて同様に吸油量を測定した。
それぞれの結果を表１に示す。
【０１２７】
また、エラストマー微粒子Ｆ  １００質量部とジメチルポリシロキサン（動粘度６ｍｍ２／ｓ）３００質量部を混合し、三本ロールミルにて十分混練りして、オルガノポリシロキサンエラストマー微粒子／ジメチルポリシロキサン＝２５／７５質量比で粘度が６７６，０００ｍＰａ・ｓのペースト状組成物を得た。このペースト状組成物を「ペースト状組成物Ｆ」とする。
【０１２８】
［合成例７］
乳化容器に、下記平均組成式（１０）のメチルハイドジェンポリシロキサン１３３．０質量部、下記平均組成式（１１）のメチルビニルポリシロキサン１６７．０質量部を加え、ホモミキサーを用いて２０００ｒｐｍで混合した。得られた混合液にポリオキシエチレンラウリルエーテル（エチレンオキサイド付加モル数＝４）０．４８質量部、ポリオキシエチレンラウリルエーテル（エチレンオキサイド付加モル数＝２３）０．３６質量部及び水７０質量部加え、ホモミキサーを用いて６０００ｒｐｍで１５分間撹拌した後、２０００ｒｐｍで撹拌しながら水２１０質量部を加えたところ、均一な白色のエマルジョンを得た。
【化１２】
0005596065.tif 000013
【０１２９】
【化１３】
0005596065.tif 000014
【０１３０】
次いで、このエマルジョンを錨型撹拌翼を備えた反応容器に仕込み、１５〜２０℃に温度調整した後、撹拌しながら塩化白金酸０．５質量％のトルエン溶液０．４６質量部、ポリオキシエチレンラウリルエーテル（エチレンオキサイド付加モル数＝４）０．８０質量部、及びポリオキシエチレンラウリルエーテル（エチレンオキサイド付加モル数＝２３）０．８０質量部の混合溶解物を加え、内温を１５〜２０℃に維持して１２時間撹拌し、オルガノポリシロキサンエラストマー微粒子の水分散液を得た。このオルガノポリシロキサンエラストマー微粒子の形状を光学顕微鏡で確認したところ球状であり、前述の「マルチサイザー３」を用いて体積平均粒径を測定したところ１８μｍであった。
【０１３１】
得られたオルガノポリシロキサンエラストマー微粒子の水分散液を加圧ろ過器を用いてろ過を行い、残留固形物をステンレス製トレイに移し、熱風循環型乾燥機を用いて１０５℃で乾燥後、ジェットミルで乾燥物を解砕して流動性のある微粒子を得た。この微粒子を電子顕微鏡で観察したところ球状の粒子であり、界面活性剤を用いて水に分散させて体積平均粒径を前述の「マルチサイザー３」で測定したところ１８μｍであった。このオルガノポリシロキサンエラストマー微粒子を「エラストマー微粒子Ｇ」とする。
【０１３２】
ガラスビンにエラストマー微粒子Ｇ  ５．０ｇ、表１に示したメチルポリシロキサン５０ｇを入れ３０分間振とうした後、室温で３日間静置した。加圧ろ過器により固形分を分離し、ケーキ状の固形分の質量を計測し、合成例１に示した式にして吸油量を測定した。
メチルポリシロキサン５０ｇの代わりに、表１に示したデカメチルペンタシロキサン５０ｇを用いて同様に吸油量を測定した。
それぞれの結果を表１に示す。
【０１３３】
また、エラストマー微粒子Ｇ  １００質量部とジメチルポリシロキサン（動粘度６ｍｍ２／ｓ）３００質量部を混合し、三本ロールミルにて十分混練りして、オルガノポリシロキサンエラストマー微粒子／ジメチルポリシロキサン＝２５／７５質量比で粘度が７５１，０００ｍＰａ・ｓのペースト状組成物を得た。このペースト状組成物を「ペースト状組成物Ｇ」とする。
【０１３４】
［合成例８］
乳化容器に、下記平均組成式（１２）のメチルハイドジェンポリシロキサン６６．０質量部、下記平均組成式（１３）のメチルビニルポリシロキサン２３４．０質量部を加え、ホモミキサーを用いて２０００ｒｐｍで混合した。得られた混合液にポリオキシエチレンラウリルエーテル（エチレンオキサイド付加モル数＝９）０．７質量部及び水６０質量部を加え、ホモミキサーを用いて６０００ｒｐｍで１５分間撹拌した後、２０００ｒｐｍで撹拌しながら水２２０質量部を加えたところ、均一な白色のエマルジョンを得た。
【化１４】
0005596065.tif 000015
【０１３５】
【化１５】
0005596065.tif 000016
【０１３６】
次いで、このエマルジョンを錨型撹拌翼を備えた反応容器に仕込み、１５〜２０℃に温度調整した後、撹拌しながら塩化白金酸０．５質量％のトルエン溶液０．４６質量部、ポリオキシエチレンラウリルエーテル（エチレンオキサイド付加モル数＝４）０．８７質量部、及びポリオキシエチレンラウリルエーテル（エチレンオキサイド付加モル数＝２３）０．８７質量部の混合溶解物を加え、内温を１５〜２０℃に維持して１２時間撹拌し、オルガノポリシロキサンエラストマー微粒子の水分散液を得た。このオルガノポリシロキサンエラストマー微粒子の形状を光学顕微鏡で確認したところ球状であり、前述の「マルチサイザー３」を用いて体積平均粒径を測定したところ１３μｍであった。
【０１３７】
得られたオルガノポリシロキサンエラストマー微粒子の水分散液を加圧ろ過器を用いてろ過を行い、残留固形物をステンレス製トレイに移し、熱風循環型乾燥機を用いて１０５℃で乾燥後、ジェットミルで乾燥物を解砕して流動性のある微粒子を得た。この微粒子を電子顕微鏡で観察したところ球状の粒子であり、界面活性剤を用いて水に分散させて体積平均粒径を前述の「マルチサイザー３」で測定したところ１３μｍであった。このオルガノポリシロキサンエラストマー微粒子を「エラストマー微粒子Ｈ」とする。
【０１３８】
ガラスビンにエラストマー微粒子Ｈ  ５．０ｇ、表１に示したメチルポリシロキサン５０ｇを入れ３０分間振とうした後、室温で３日間静置した。加圧ろ過器により固形分を分離し、ケーキ状の固形分の質量を計測し、合成例１に示した式にして吸油量を測定した。
メチルポリシロキサン５０ｇの代わりに、表１に示したデカメチルペンタシロキサン５０ｇを用いて同様に吸油量を測定した。
それぞれの結果を表１に示す。
【０１３９】
また、エラストマー微粒子Ｈ  １００質量部とジメチルポリシロキサン（動粘度６ｍｍ２／ｓ）３００質量部を混合し、三本ロールミルにて十分混練りして、オルガノポリシロキサンエラストマー微粒子／ジメチルポリシロキサン＝２５／７５質量比で粘度が７９３，０００ｍＰａ・ｓのペースト状組成物を得た。このペースト状組成物を「ペースト状組成物Ｈ」とする。
【０１４０】
［合成例９］
乳化容器に、上記平均組成式（１２）のメチルハイドジェンポリシロキサン６６．０質量部、上記平均組成式（１３）のメチルビニルポリシロキサン２３４．０質量部を加え、ホモミキサーを用いて２０００ｒｐｍで混合した。得られた混合液にポリオキシエチレンラウリルエーテル（エチレンオキサイド付加モル数＝４）０．３２質量部、ポリオキシエチレンラウリルエーテル（エチレンオキサイド付加モル数＝２３）０．４２質量部及び水５０質量部加え、ホモミキサーを用いて６０００ｒｐｍで１５分間撹拌した後、２０００ｒｐｍで撹拌しながら水２３０質量部を加えたところ、均一な白色のエマルジョンを得た。
【０１４１】
次いで、このエマルジョンを錨型撹拌翼を備えた反応容器に仕込み、１５〜２０℃に温度調整した後、撹拌しながら塩化白金酸０．５質量％のトルエン溶液０．４６質量部、ポリオキシエチレンラウリルエーテル（エチレンオキサイド付加モル数＝４）０．８５質量部、及びポリオキシエチレンラウリルエーテル（エチレンオキサイド付加モル数＝２３）０．８５質量部の混合溶解物を加え、内温を１５〜２０℃に維持して１２時間撹拌し、オルガノポリシロキサンエラストマー微粒子の水分散液を得た。このオルガノポリシロキサンエラストマー微粒子の形状を光学顕微鏡で確認したところ球状であり、前述の「マルチサイザー３」を用いて体積平均粒径を測定したところ８μｍであった。
【０１４２】
得られたオルガノポリシロキサンエラストマー微粒子の水分散液を加圧ろ過器を用いてろ過を行い、残留固形物をステンレス製トレイに移し、熱風循環型乾燥機を用いて１０５℃で乾燥後、ジェットミルで乾燥物を解砕して流動性のある微粒子を得た。この微粒子を電子顕微鏡で観察したところ球状の粒子であり、界面活性剤を用いて水に分散させて体積平均粒径を前述の「マルチサイザー３」で測定したところ８μｍであった。このオルガノポリシロキサンエラストマー微粒子を「エラストマー微粒子Ｉ」とする。
【０１４３】
ガラスビンにエラストマー微粒子Ｉ  ５．０ｇ、表１に示したメチルポリシロキサン５０ｇを入れ３０分間振とうした後、室温で３日間静置した。加圧ろ過器により固形分を分離し、ケーキ状の固形分の質量を計測し、合成例１に示した式にして吸油量を測定した。
メチルポリシロキサン５０ｇの代わりに、表１に示したデカメチルペンタシロキサン５０ｇを用いて同様に吸油量を測定した。
それぞれの結果を表１に示す。
【０１４４】
また、エラストマー微粒子Ｉ  １００質量部とジメチルポリシロキサン（動粘度６ｍｍ２／ｓ）３００質量部を混合し、三本ロールミルにて十分混練りして、オルガノポリシロキサンエラストマー微粒子／ジメチルポリシロキサン＝２５／７５質量比で粘度が８７７，０００ｍＰａ・ｓのペースト状組成物を得た。このペースト状組成物を「ペースト状組成物Ｉ」とする。
【０１４５】
［比較合成例１］
乳化容器に、上記平均組成式（４）のメチルハイドジェンポリシロキサン２００．０質量部、上記平均組成式（５）のメチルビニルポリシロキサン９６．０質量部を加え、ホモミキサーを用いて２０００ｒｐｍで混合した。得られた混合液にポリオキシエチレンラウリルエーテル（エチレンオキサイド付加モル数＝４）０．６９質量部、ポリオキシエチレンラウリルエーテル（エチレンオキサイド付加モル数＝２３）０．８７質量部及び水５０質量部加え、ホモミキサーを用いて６０００ｒｐｍで１５分間撹拌した後、２０００ｒｐｍで撹拌しながら水２３０質量部を加えたところ、均一な白色のエマルジョンを得た。
【０１４６】
次いで、このエマルジョンを錨型撹拌翼を備えた反応容器に仕込み、１５〜２０℃に温度調整した後、撹拌しながら塩化白金酸０．５質量％のトルエン溶液０．４６質量部、ポリオキシエチレンラウリルエーテル（エチレンオキサイド付加モル数＝４）０．４４質量部、及びポリオキシエチレンラウリルエーテル（エチレンオキサイド付加モル数＝２３）０．４４質量部の混合溶解物を加え、内温を１５〜２０℃に維持して１２時間撹拌し、オルガノポリシロキサンエラストマー微粒子の水分散液を得た。このオルガノポリシロキサンエラストマー微粒子の形状を光学顕微鏡で確認したところ球状であり、前述の「マルチサイザー３」を用いて体積平均粒径を測定したところ１．８μｍであった。
【０１４７】
得られたオルガノポリシロキサンエラストマー微粒子の水分散液を加圧ろ過器を用いてろ過を行い、残留固形物をステンレス製トレイに移し、熱風循環型乾燥機を用いて１０５℃で乾燥後、ジェットミルで乾燥物を解砕して流動性のある微粒子を得た。この微粒子を電子顕微鏡で観察したところ球状の粒子であり、界面活性剤を用いて水に分散させて体積平均粒径を前述の「マルチサイザー３」で測定したところ１．８μｍであった。このオルガノポリシロキサンエラストマー微粒子を「エラストマー微粒子Ｊ」とする。
【０１４８】
ガラスビンにエラストマー微粒子Ｊ  ５．０ｇ、表１に示したメチルポリシロキサン５０ｇを入れ３０分間振とうした後、室温で３日間静置した。加圧ろ過器により固形分を分離し、ケーキ状の固形分の質量を計測し、合成例１に示した式にして吸油量を測定した。
メチルポリシロキサン５０ｇの代わりに、表１に示したデカメチルペンタシロキサン５０ｇを用いて同様に吸油量を測定した。
それぞれの結果を表１に示す。
【０１４９】
また、エラストマー微粒子Ｊ  １００質量部とジメチルポリシロキサン（動粘度６ｍｍ２／ｓ）３３５質量部を混合し、三本ロールミルにて十分混練りして、オルガノポリシロキサンエラストマー微粒子／ジメチルポリシロキサン＝２３／７７質量比で粘度が８９４，０００ｍＰａ・ｓのペースト状組成物を得た。このペースト状組成物を「ペースト状組成物Ｊ」とする。
【０１５０】
［比較合成例２］
乳化容器に、上記平均組成式（８）のメチルハイドジェンポリシロキサン１０５．０質量部、上記平均組成式（９）のメチルビニルポリシロキサン１９５．０質量部を加え、ホモミキサーを用いて２０００ｒｐｍで混合した。得られた混合液にポリオキシエチレンラウリルエーテル（エチレンオキサイド付加モル数＝４）０．４８質量部、ポリオキシエチレンラウリルエーテル（エチレンオキサイド付加モル数＝２３）０．３６質量部及び水１００質量部加え、ホモミキサーを用いて４５００ｒｐｍで１５分間撹拌した後、２０００ｒｐｍで撹拌しながら水１８０質量部を加えたところ、均一な白色のエマルジョンを得た。
【０１５１】
次いで、このエマルジョンを錨型撹拌翼を備えた反応容器に仕込み、１５〜２０℃に温度調整した後、撹拌しながら塩化白金酸０．５質量％のトルエン溶液０．４６質量部、ポリオキシエチレンラウリルエーテル（エチレンオキサイド付加モル数＝４）０．８０質量部、及びポリオキシエチレンラウリルエーテル（エチレンオキサイド付加モル数＝２３）０．８０質量部の混合溶解物を加え、内温を１５〜２０℃に維持して１２時間撹拌し、オルガノポリシロキサンエラストマー微粒子の水分散液を得た。このオルガノポリシロキサンエラストマー微粒子の形状を光学顕微鏡で確認したところ球状であり、前述の「マルチサイザー３」を用いて体積平均粒径を測定したところ５２μｍであった。
【０１５２】
得られたオルガノポリシロキサンエラストマー微粒子の水分散液を加圧ろ過器を用いてろ過を行い、残留固形物をステンレス製トレイに移し、熱風循環型乾燥機を用いて１０５℃で乾燥後、ジェットミルで乾燥物を解砕して流動性のある微粒子を得た。この微粒子を電子顕微鏡で観察したところ球状の粒子であり、界面活性剤を用いて水に分散させて体積平均粒径を前述の「マルチサイザー３」で測定したところ５２μｍであった。このオルガノポリシロキサンエラストマー微粒子を「エラストマー微粒子Ｋ」とする。
【０１５３】
ガラスビンにエラストマー微粒子Ｋ  ５．０ｇ、表１に示したメチルポリシロキサン５０ｇを入れ３０分間振とうした後、室温で３日間静置した。加圧ろ過器により固形分を分離し、ケーキ状の固形分の質量を計測し、合成例１に示した式にして吸油量を測定した。
メチルポリシロキサン５０ｇの代わりに、表１に示したデカメチルペンタシロキサン５０ｇを用いて同様に吸油量を測定した。
それぞれの結果を表１に示す。
【０１５４】
また、エラストマー微粒子Ｋ  １００質量部とジメチルポリシロキサン（動粘度６ｍｍ２／ｓ）２８５質量部を混合し、三本ロールミルにて十分混練りして、オルガノポリシロキサンエラストマー微粒子／ジメチルポリシロキサン＝２６／７４質量比で粘度が６５９，０００ｍＰａ・ｓのペースト状組成物を得た。このペースト状組成物を「ペースト状組成物Ｋ」とする。
【０１５５】
［比較合成例３］
乳化容器に、下記平均組成式（１４）のメチルハイドジェンポリシロキサン１１．０質量部、下記平均組成式（１５）のメチルビニルポリシロキサン２８９．０質量部を加え、ホモミキサーを用いて２０００ｒｐｍで混合した。得られた混合液にポリオキシエチレンラウリルエーテル（エチレンオキサイド付加モル数＝９）０．７質量部及び水６０質量部を加え、ホモミキサーを用いて６０００ｒｐｍで１５分間撹拌した後、２０００ｒｐｍで撹拌しながら水２２０質量部を加えたところ、均一な白色のエマルジョンを得た。
【化１６】
0005596065.tif 000017
【０１５６】
【化１７】
0005596065.tif 000018
【０１５７】
次いで、このエマルジョンを錨型撹拌翼を備えた反応容器に仕込み、１５〜２０℃に温度調整した後、撹拌しながら塩化白金酸０．５質量％のトルエン溶液０．４６質量部、ポリオキシエチレンラウリルエーテル（エチレンオキサイド付加モル数＝４）０．８７質量部、及びポリオキシエチレンラウリルエーテル（エチレンオキサイド付加モル数＝２３）０．８７質量部の混合溶解物を加え、内温を１５〜２０℃に維持して１２時間撹拌し、オルガノポリシロキサンエラストマー微粒子の水分散液を得た。このオルガノポリシロキサンエラストマー微粒子の形状を光学顕微鏡で確認したところ球状であり、前述の「マルチサイザー３」を用いて体積平均粒径を測定したところ１２μｍであった。
【０１５８】
得られたオルガノポリシロキサンエラストマー微粒子の水分散液を加圧ろ過器を用いてろ過を行い、残留固形物をステンレス製トレイに移し、熱風循環型乾燥機を用いて１０５℃で乾燥後、ジェットミルで乾燥物を解砕して流動性のある微粒子を得た。この微粒子を電子顕微鏡で観察したところ球状の粒子であり、界面活性剤を用いて水に分散させて体積平均粒径を前述の「マルチサイザー３」で測定したところ１２μｍであった。このオルガノポリシロキサンエラストマー微粒子を「エラストマー微粒子Ｌ」とする。
【０１５９】
ガラスビンにエラストマー微粒子Ｌ  ５．０ｇ、表１に示したメチルポリシロキサン５０ｇを入れ３０分間振とうした後、室温で３日間静置した。加圧ろ過器により固形分を分離し、ケーキ状の固形分の質量を計測し、合成例１に示した式にして吸油量を測定した。
メチルポリシロキサン５０ｇの代わりに、表１に示したデカメチルペンタシロキサン５０ｇを用いて同様に吸油量を測定した。
それぞれの結果を表１に示す。
【０１６０】
また、エラストマー微粒子Ｌ  １００質量部とジメチルポリシロキサン（動粘度６ｍｍ２／ｓ）３００質量部を混合し、三本ロールミルにて十分混練りして、オルガノポリシロキサンエラストマー微粒子／ジメチルポリシロキサン＝２５／７５質量比で粘度が７７８，０００ｍＰａ・ｓのペースト状組成物を得た。このペースト状組成物を「ペースト状組成物Ｌ」とする。
【０１６１】
［比較合成例４］
乳化容器に、下記平均組成式（１６）のメチルハイドジェンポリシロキサン６．０質量部、上記平均組成式（１５）のメチルビニルポリシロキサン２９４．０質量部を加え、ホモミキサーを用いて２０００ｒｐｍで混合した。得られた混合液にポリオキシエチレンラウリルエーテル（エチレンオキサイド付加モル数＝９）０．７質量部及び水６０質量部を加え、ホモミキサーを用いて６０００ｒｐｍで１５分間撹拌した後、２０００ｒｐｍで撹拌しながら水２２０質量部を加えたところ、均一な白色のエマルジョンを得た。
【化１８】
0005596065.tif 000019
【０１６２】
次いで、このエマルジョンを錨型撹拌翼を備えた反応容器に仕込み、１５〜２０℃に温度調整した後、撹拌しながら塩化白金酸０．５質量％のトルエン溶液０．４６質量部、ポリオキシエチレンラウリルエーテル（エチレンオキサイド付加モル数＝４）０．８７質量部、及びポリオキシエチレンラウリルエーテル（エチレンオキサイド付加モル数＝２３）０．８７質量部の混合溶解物を加え、内温を１５〜２０℃に維持して１２時間撹拌し、オルガノポリシロキサンエラストマー微粒子の水分散液を得た。このオルガノポリシロキサンエラストマー微粒子の形状を光学顕微鏡で確認したところ球状であり、前述の「マルチサイザー３」を用いて体積平均粒径を測定したところ１２μｍであった。
【０１６３】
得られたオルガノポリシロキサンエラストマー微粒子の水分散液を加圧ろ過器を用いてろ過を行い、残留固形物をステンレス製トレイに移し、熱風循環型乾燥機を用いて１０５℃で乾燥後、ジェットミルで乾燥物を解砕して流動性のある微粒子を得た。この微粒子を電子顕微鏡で観察したところ球状の粒子であり、界面活性剤を用いて水に分散させて体積平均粒径を前述の「マルチサイザー３」で測定したところ１２μｍであった。このオルガノポリシロキサンエラストマー微粒子を「エラストマー微粒子Ｍ」とする。
【０１６４】
ガラスビンにエラストマー微粒子Ｍ  ５．０ｇ、表１に示したメチルポリシロキサン５０ｇを入れ３０分間振とうした後、室温で３日間静置した。加圧ろ過器により固形分を分離し、ケーキ状の固形分の質量を計測し、合成例１に示した式にして吸油量を測定した。
メチルポリシロキサン５０ｇの代わりに、表１に示したデカメチルペンタシロキサン５０ｇを用いて同様に吸油量を測定した。
それぞれの結果を表１に示す。
【０１６５】
また、エラストマー微粒子Ｍ  １００質量部とジメチルポリシロキサン（動粘度６ｍｍ２／ｓ）２０３質量部を混合し、三本ロールミルにて十分混練りして、オルガノポリシロキサンエラストマー微粒子／ジメチルポリシロキサン＝３３／６７質量比で粘度が８１４，０００ｍＰａ・ｓのペースト状組成物を得た。このペースト状組成物を「ペースト状組成物Ｍ」とする。
【０１６６】
［比較合成例５］
乳化容器に、上記平均組成式（１４）のメチルハイドジェンポリシロキサン５．０質量部、下記平均組成式（１７）のメチルビニルポリシロキサン２９５．０質量部を加え、ホモミキサーを用いて２０００ｒｐｍで混合した。得られた混合液にポリオキシエチレンラウリルエーテル（エチレンオキサイド付加モル数＝９）０．７質量部及び水６０質量部を加え、ホモミキサーを用いて６０００ｒｐｍで１５分間撹拌した後、２０００ｒｐｍで撹拌しながら水２２０質量部を加えたところ、均一な白色のエマルジョンを得た。
【化１９】
0005596065.tif 000020
【０１６７】
次いで、このエマルジョンを錨型撹拌翼を備えた反応容器に仕込み、１５〜２０℃に温度調整した後、撹拌しながら塩化白金酸０．５質量％のトルエン溶液０．４６質量部、ポリオキシエチレンラウリルエーテル（エチレンオキサイド付加モル数＝４）０．８７質量部、及びポリオキシエチレンラウリルエーテル（エチレンオキサイド付加モル数＝２３）０．８７質量部の混合溶解物を加え、内温を１５〜２０℃に維持して１２時間撹拌し、オルガノポリシロキサンエラストマー微粒子の水分散液を得た。このオルガノポリシロキサンエラストマー微粒子の形状を光学顕微鏡で確認したところ球状であり、前述の「マルチサイザー３」を用いて体積平均粒径を測定したところ１２μｍであった。
【０１６８】
得られたオルガノポリシロキサンエラストマー微粒子の水分散液を加圧ろ過器を用いてろ過を行い、残留固形物をステンレス製トレイに移し、熱風循環型乾燥機を用いて１０５℃で乾燥後、ジェットミルで乾燥物を解砕して流動性のある微粒子を得た。この微粒子を電子顕微鏡で観察したところ球状の粒子であり、界面活性剤を用いて水に分散させて体積平均粒径を前述の「マルチサイザー３」で測定したところ１２μｍであった。このオルガノポリシロキサンエラストマー微粒子を「エラストマー微粒子Ｎ」とする。
【０１６９】
ガラスビンにエラストマー微粒子Ｎ  ５．０ｇ、表１に示したメチルポリシロキサン５０ｇを入れ３０分間振とうした後、室温で３日間静置した。加圧ろ過器により固形分を分離し、ケーキ状の固形分の質量を計測し、合成例１に示した式にして吸油量を測定した。
メチルポリシロキサン５０ｇの代わりに、表１に示したデカメチルペンタシロキサン５０ｇを用いて同様に吸油量を測定した。
それぞれの結果を表１に示す。
【０１７０】
また、エラストマー微粒子Ｎ  １００質量部とジメチルポリシロキサン（動粘度６ｍｍ２／ｓ）２５７質量部を混合し、三本ロールミルにて十分混練りして、オルガノポリシロキサンエラストマー微粒子／ジメチルポリシロキサン＝２８／７２質量比で粘度が７２４，０００ｍＰａ・ｓのペースト状組成物を得た。このペースト状組成物を「ペースト状組成物Ｎ」とする。
【０１７１】
［比較合成例６］
乳化容器に、上記平均組成式（６）のメチルハイドジェンポリシロキサン１９０．０質量部、下記平均組成式（１８）のメチルビニルポリシロキサン１１０．０質量部を加え、ホモミキサーを用いて２０００ｒｐｍで混合した。得られた混合液にポリオキシエチレンラウリルエーテル（エチレンオキサイド付加モル数＝９）０．７質量部及び水６０質量部を加え、ホモミキサーを用いて６０００ｒｐｍで１５分間撹拌した後、２０００ｒｐｍで撹拌しながら水２２０質量部を加えたところ、均一な白色のエマルジョンを得た。
【化２０】
0005596065.tif 000021
【０１７２】
次いで、このエマルジョンを錨型撹拌翼を備えた反応容器に仕込み、１５〜２０℃に温度調整した後、撹拌しながら塩化白金酸０．５質量％のトルエン溶液０．４６質量部、ポリオキシエチレンラウリルエーテル（エチレンオキサイド付加モル数＝４）０．８７質量部、及びポリオキシエチレンラウリルエーテル（エチレンオキサイド付加モル数＝２３）０．８７質量部の混合溶解物を加え、内温を１５〜２０℃に維持して１２時間撹拌し、オルガノポリシロキサンエラストマー微粒子の水分散液を得た。このオルガノポリシロキサンエラストマー微粒子の形状を光学顕微鏡で確認したところ球状であり、前述の「マルチサイザー３」を用いて体積平均粒径を測定したところ１１μｍであった。
【０１７３】
得られたオルガノポリシロキサンエラストマー微粒子の水分散液を加圧ろ過器を用いてろ過を行い、残留固形物をステンレス製トレイに移し、熱風循環型乾燥機を用いて１０５℃で乾燥後、ジェットミルで乾燥物を解砕して流動性のある微粒子を得た。この微粒子を電子顕微鏡で観察したところ球状の粒子であり、界面活性剤を用いて水に分散させて体積平均粒径を前述の「マルチサイザー３」で測定したところ１１μｍであった。このオルガノポリシロキサンエラストマー微粒子を「エラストマー微粒子Ｏ」とする。
【０１７４】
ガラスビンにエラストマー微粒子Ｏ  ５．０ｇ、表１に示したメチルポリシロキサン５０ｇを入れ３０分間振とうした後、室温で３日間静置した。加圧ろ過器により固形分を分離し、ケーキ状の固形分の質量を計測し、合成例１に示した式にして吸油量を測定した。
メチルポリシロキサン５０ｇの代わりに、表１に示したデカメチルペンタシロキサン５０ｇを用いて同様に吸油量を測定した。
それぞれの結果を表１に示す。
【０１７５】
また、エラストマー微粒子Ｏ  １００質量部とジメチルポリシロキサン（動粘度６ｍｍ２／ｓ）２５７質量部を混合し、三本ロールミルにて十分混練りして、オルガノポリシロキサンエラストマー微粒子／ジメチルポリシロキサン＝２８／７２質量比で粘度が７３７，０００ｍＰａ・ｓのペースト状組成物を得た。このペースト状組成物を「ペースト状組成物Ｏ」とする。
【０１７６】
【表１】
0005596065.tif 000022
【０１７７】
［実施例１〜９、比較例１〜６］
合成例１〜９、比較合成例１〜６で得られたペースト状組成物Ａ〜Ｏを肌に塗布したときの感触について、表２に示す基準に従って専門パネラー１０名による評価を行った。得られた平均点について表３に示す基準に従って判定を行った。判定結果を表４に示す。
【０１７８】
また、合成例１〜９、比較合成例１〜６で得られたペースト状組成物Ａ〜Ｏの摩擦抵抗力を触感計（ポータブル触感計ＴＹＰＥ：３３、新東科学社製）を用いて測定し、「滑りやすさ」（ペースト状組成物に使用されている油剤の摩擦抵抗力／ペースト状組成物の摩擦抵抗力）を求めた。触感計は、指で摩擦面を触ったときに、指がかける垂直方向の荷重と指が感じる摩擦抵抗力を同時に測定できる摩擦測定器であり、摩擦面には人工皮革（人工皮革サプラーレ、出光テクノファイン社製）を使用した。摩擦面（人工皮革）にペースト状組成物を塗布（５ｍｇ／ｃｍ２）し、指を２秒／１回の速度で２０回往復させた。該測定を３回行い摩擦抵抗力の平均値を求めた。評価は「滑りやすさ」、すなわち「ペースト状組成物に使用されている油剤の摩擦抵抗力／ペースト状組成物の摩擦抵抗力」で行った。この「滑りやすさ」が１に近い程、また１を超える程、油剤の感触を損なわずにペースト状にしていることを示し、なめらかでのびがよく軽い感触に関係する。測定結果を表５に示す。
【０１７９】
【表２】
0005596065.tif 000023
【０１８０】
【表３】
0005596065.tif 000024
【０１８１】
【表４】
0005596065.tif 000025
【０１８２】
【表５】
0005596065.tif 000026
【０１８３】
表４に示したように、本発明の実施例１〜９のペースト状のオルガノポリシロキサンエラストマー組成物（ペースト状組成物Ａ〜Ｉ）は、比較例１〜６のペースト状の組成物（ペースト状組成物Ｊ〜Ｏ）に比べ油膜感がなく、軽い感触のパウダー感を感じるものであった。
【０１８４】
また、表５に示したように、本発明の実施例１〜９のペースト状のオルガノポリシロキサンエラストマー組成物（ペースト状組成物Ａ〜Ｉ）は、比較例１〜６のペースト状の組成物（ペースト状組成物Ｊ〜Ｏ）に比べ、滑りやすさが優れているものであった。
【０１８５】
次に本発明のオルガノポリシロキサンエラストマー組成物を含む化粧料の実施例を示す。
［実施例１０；Ｗ／Ｏ型乳液］
（成分）                                                              （質量部）
１．合成例１で得られたペースト状組成物Ａ                                １５．０
２．ジメチルポリシロキサン（動粘度；６ｍｍ２／ｓ）                      １２．０
３．デカメチルシクロペンタシロキサン                                    １０．０
４．トリオクタン酸グリセリル                                              ５．０
５．ポリエーテル変性シリコーン（注１）                                    ３．０
６．１，３−ブタンジオール                                                ５．０
７．防腐剤                                                                  適量
８．香料                                                                    適量
９．精製水                                                              ５０．０
（注１）信越化学工業（株）製  ＫＦ−６０１７
【０１８６】
（製造方法）
ａ：成分１〜５を均一に撹拌混合した。
ｂ：成分６〜９を均一に混合した後、ａに加えて撹拌混合して乳化物を得た。
【０１８７】
（結果）
このようにして得られた乳液は、べたつきがなく、のび広がりが軽く、さっぱりとした感触で、つやのある仕上りが得られるＷ／Ｏ型乳液であった。
【０１８８】
［実施例１１；Ｏ／Ｗ型クリーム］
（成分）                                                              （質量部）
１．合成例２で得られたペースト状組成物Ｂ                                  ８．０
２．架橋型メチルフェニルポリシロキサン（注２）                            ２．０
３．イソノナン酸イソトリデシル                                            ５．０
４．ジプロピレングリコール                                                ７．０
５．グリセリン                                                            ５．０
６．２％メチルセルロース溶液（注３）                                      ７．０
７．ポリアクリルアミド系乳化剤（注４）                                    ２．０
８．グアニン                                                              １．０
９．防腐剤                                                                  適量
１０．香料                                                                  適量
１１．精製水                                                            ６３．０
（注２）信越化学工業（株）製  ＫＳＧ−１８
（注３）信越化学工業（株）製  メトローズＳＭ−４０００
（注４）ＳＥＰＩＣ製  セピゲル３０５
【０１８９】
（製造方法）
ａ：成分３〜１１を均一に撹拌混合した。
ｂ：成分１〜２を均一に混合した後、ａに加え撹拌混合して乳化物を得た。
【０１９０】
（結果）
このようにして得られたクリームは、キメが細かく、べたつきがなく、のび広がりが軽く、油っぽさがなく、さっぱりとした使用感を与えると共に化粧持ちも良く、安定性に優れたＯ／Ｗ型クリームであった。
【０１９１】
［実施例１２；Ｗ／Ｏ型クリーム］
（成分）                                                              （質量部）
１．合成例４で得られたペースト状組成物Ｄ                                  ５．０
２．ジメチルポリシロキサン（動粘度；６ｍｍ２／ｓ）                      １０．０
３．架橋型ポリエーテル変性シリコーン（注５）                              ２．０
４．ポリエーテル変性分岐型シリコーン（注６）                              ０．５
５．ジプロピレングリコール                                              １０．０
６．クエン酸ナトリウム                                                    ０．２
７．エタノール                                                            ５．０
８．防腐剤                                                                  適量
９．香料                                                                    適量
１０．精製水                                                            ６７．３
（注５）信越化学工業（株）製  ＫＳＧ−２１０
（注６）信越化学工業（株）製  ＫＦ−６０２８
【０１９２】
（製造方法）
ａ：成分１〜４を均一に撹拌混合した。
ｂ：成分５〜１０を均一に混合した後、ａに加え撹拌混合して乳化物を得た。
【０１９３】
（結果）
このようにして得られたクリームは、ぬるつき、べたつきがなく、のび広がりが軽く、みずみずしいさっぱりとした使用感を感じる、Ｗ／Ｏ型クリームであった。
【０１９４】
［実施例１３；パウダーファンデーション］
（成分）                                                              （質量部）
１．合成例５で得られたペースト状組成物Ｅ                                  ６．０
２．アクリレート／ジメチルシリコーン共重合体（注７）                      ３．０
３．スクワラン                                                            ３．０
４．アクリルシリコーン処理マイカ（注８）                                ５０．０
５．トリエトキシカプリリル処理タルク（注９）                            ２４．０
６．トリエトキシアルキルシリコーン処理酸化チタン（注１０）                ９．０
７．ハイブリッドシリコーン複合粉体（注１１）                              ２．０
８．球状ポリメチルシルセスキオキサン粉体（注１２）                        ３．０
９．トリエトキシアルキルシリコーン処理顔料（注１３）                        適量
１０．防腐剤                                                                適量
１１．香料                                                                  適量
（注７）信越化学工業（株）製  ＫＰ−５６１Ｐ
（注８）信越化学工業（株）製  ＫＰ−５７４処理マイカ
（注９）信越化学工業（株）製  ＡＥＳ−３０８３処理タルク
（注１０）信越化学工業（株）製  ＫＦ−９９０９処理酸化チタン
（注１１）信越化学工業（株）製  ＫＳＰ−３００
（注１２）信越化学工業（株）製  ＫＭＰ−５９０
（注１３）信越化学工業（株）製  ＫＦ−９９０９処理顔料
【０１９５】
（製造方法）
ａ：成分４〜１０を均一に混合した。
ｂ：成分１〜３を均一に混合した後、ａに加え混合した。
ｃ：成分１１を添加した後、金型にプレス成型してパウダーファンデーションを得た。
【０１９６】
（結果）
このようにして得られたパウダーファンデーションは、べたつきがなく、のびが軽く広がりの良い、密着性に優れたパウダーファンデーションであった。
【０１９７】
［実施例１４；Ｗ／Ｏ型クリームファンデーション］
（成分）                                                              （質量部）
１．合成例８で得られたペースト状組成物Ｈ                                  ８．０
２．架橋型ポリエーテル変性シリコーン（注１４）                            ３．０
３．ポリエーテル変性シリコーン（注１５）                                  １．０
４．ジメチルポリシロキサン（動粘度；６ｍｍ２／ｓ）                        ３．０
５．デカメチルペンタシロキサン                                            ９．０
６．トリオクタン酸グリセリル                                              ５．０
７．ジオクタン酸ネオペンチルグリコール                                    ２．０
８．球状ポリメチルシルセスキオキサン粉体（注１６）                        １．５
９．ポリグリセリンアルキル共変性分岐型シリコーン（注１７）                ２．０
１０．トリエトキシアルキルシリコーン処理顔料（注１８）                    ５．０
１１．ペンチレングリコール                                                ５．０
１２．塩化ナトリウム                                                      ０．５
１３．防腐剤                                                                適量
１４．香料                                                                  適量
１５．精製水                                                            ５５．０
（注１４）信越化学工業（株）製  ＫＳＧ−２１０
（注１５）信越化学工業（株）製  ＫＦ−６０１７
（注１６）信越化学工業（株）製  ＫＭＰ−５９０
（注１７）信越化学工業（株）製  ＫＦ−６１０５
（注１８）信越化学工業（株）製  ＫＦ−９９０９処理顔料
【０１９８】
（製造方法）
ａ：成分１〜４、５の一部、６〜８を均一に撹拌混合した。
ｂ：成分９〜１０、５の残部を撹拌混合した。
ｃ：成分１１〜１３、１５を均一に混合した。
ｄ：ｃをａに加えて撹拌混合して乳化を行った。
ｅ：成分１４及びｂをｄに加えて撹拌混合した。
【０１９９】
（結果）
このようにして得られたクリームファンデーションは、ぬるつき、べたつきがなく、広がりが軽く、さらに顔料の分散性が良く、密着性に優れたＷ／Ｏ型クリームファンデーションであった。
【０２００】
［実施例１５；アイシャドウ］
（成分）                                                              （質量部）
１．セリサイト                                                          ４５．０
２．マイカ                                                              １２．０
３．タルク                                                              １２．０
４．酸化チタン                                                          １０．０
５．微粒子酸化チタン                                                      ５．０
６．ステアリン酸マグネシウム                                              ３．０
７．顔料                                                                    適量
８．オクチルドデカノール                                                  ３．０
９．ジメチルポリシロキサン（動粘度；６ｍｍ２／ｓ）                        ４．０
１０．合成例５で得られたペースト状組成物Ｅ                                ６．０
１１．防腐剤                                                                適量
１２．香料                                                                  適量
【０２０１】
（製造方法）
ａ：成分８〜１１を均一に混合した。
ｂ：成分１〜７を均一に混合した後、ａを加え混合した。
ｃ：成分１２をｂに添加した。
【０２０２】
（結果）
このようにして得られたアイシャドウは、のびが良く、密着性に優れた化粧持ちのよいアイシャドウであった。
【０２０３】
［実施例１６；クリームアイカラー］
（成分）                                                              （質量部）
１．合成例５で得られたペースト状組成物Ｅ                                  ３．５
２．合成例７で得られたペースト状組成物Ｇ                                  ５．０
３．ポリエーテル変性分岐型シロキサン（注１９）                            ２．０
４．ジメチルポリシロキサン（動粘度；６ｍｍ２／ｓ）                        ６．５
５．デカメチルペンタシロキサン                                          ２６．６
６．トリエチルヘキサノイン                                                ５．０
７．有機変性ベントナイト                                                  １．２
８．アクリレート／ジメチルシリコーン共重合体（注２０）                    １．５
９．トリエトキシアルキルシリコーン処理顔料（注２１）                      ５．０
１０．ジプロピレングルコール                                              ５．０
１１．クエン酸ナトリウム                                                  ０．２
１２．防腐剤                                                                適量
１３．香料                                                                  適量
１４．精製水                                                            ３８．５
（注１９）信越化学工業（株）製  ＫＦ−６０２８
（注２０）信越化学工業（株）製  ＫＰ−５７５
（注２１）信越化学工業（株）製  ＫＦ−９９０９処理顔料
【０２０４】
（製造方法）
ａ：成分１〜４、５の一部、６〜７を均一に撹拌混合した。
ｂ：成分１０〜１２、及び１４を撹拌混合した。
ｃ：成分８〜９、及び５の残部を均一に混合した。
ｄ：ｃをａに加えて撹拌混合して乳化を行った。
ｅ：成分１３及びｂをｄに加えて撹拌混合した。
【０２０５】
（結果）
このようにして得られたクリームアイカラーは、ぬるつき、べたつきがなく、広がりが軽く、さらに顔料の分散性が良く、密着性に優れたクリームアイカラーであった。
【０２０６】
［実施例１７；ロールオンタイプ制汗剤］
（成分）                                                              （質量部）
１．合成例１で得られたペースト状組成物Ａ                                ２０．０
２．架橋型ポリエーテル変性シリコーン（注２２）                          ２０．０
３．架橋型ジメチルポリシロキサン（注２３）                              １５．０
４．ジメチルポリシロキサン（動粘度；６ｍｍ２／ｓ）                      １０．０
５．デカメチルペンタシロキサン                                          １５．０
６．アルミニウムジルコニウムテトラクロロハイドレイト                    ２０．０
７．香料                                                                    適量
（注２２）信越化学工業（株）製  ＫＳＧ−２４０
（注２３）信越化学工業（株）製  ＫＳＧ−１５
【０２０７】
（製造方法）
ａ：成分１〜５を均一に混合した。
ｂ：成分６〜７をａに加え混合分散した。
【０２０８】
（結果）
このようにして得られたロールオンタイプ制汗剤は、べたつきがなく、伸びが軽く、清涼感のあるさらりとした感触のロールオンタイプ制汗剤であった。
【０２０９】
［実施例１８；サンカットクリーム］
（成分）                                                              （質量部）
１．トリエトキシアルキルシリコーン処理酸化亜鉛（注２４）                ２０．０
２．アルキル・ポリグリセリン共変性シリコーン（注２５）                  １２．０
３．デカメチルシクロペンタシロキサン                                    ２０．０
４．ジオクタン酸ネオペンチルグリコール                                    ７．０
５．架橋型アルキルポリエーテル共変性シリコーン（注２６）                  ２．０
６．合成例５で得られたペースト状組成物Ｅ                                  ５．０
７．アルキル・ポリエーテル共変性分岐シリコーン（注２７）                  １．０
８．メトキシ桂皮酸オクチル                                                ３．０
９．クエン酸ナトリウム                                                    ０．２
１０．ジプロピレングリコール                                              ３．０
１１．防腐剤                                                                適量
１２．香料                                                                  適量
１３．精製水                                                            ２６．８
（注２４）信越化学工業（株）製  ＫＦ−９９０９処理酸化亜鉛
（注２５）信越化学工業（株）製  ＫＦ−６１０５
（注２６）信越化学工業（株）製  ＫＳＧ−３１０
（注２７）信越化学工業（株）製  ＫＦ−６０３８
【０２１０】
（製造方法）
ａ：成分３の一部、及び４〜８を均一に撹拌混合した。
ｂ：成分９〜１１、及び１３を混合した。
ｃ：成分１〜２、及び３の残部を混合した。
ｄ：ｂをａに加えて撹拌混合して乳化を行った。
ｅ：ｃ及び成分１２をｄに加えて撹拌混合した。
【０２１１】
（結果）
このようにして得られたサンカットクリームは、ぬるつき、べたつきがなく、広がりが軽く、密着性に優れた化粧持ちも良かった。
【０２１２】
［実施例１９；サンカット乳液］
（成分）                                                              （質量部）
１．合成例７で得られたペースト状組成物Ｇ                                  ５．０
２．合成例５で得られたペースト状組成物Ｅ                                  １．０
３．ジメチルポリシロキサン（動粘度；６ｍｍ２／ｓ）                        ５．０
４．トリオクタン酸グリセリル                                              ２．０
５．ポリエーテル変性シリコーン（注２８）                                  １．０
６．酸化チタン／デカメチルシクロペンタシロキサン分散物（注２９）        ３０．０
７．酸化亜鉛／デカメチルシクロペンタシロキサン分散物（注３０）          ３０．０
８．ジプロピレングリコール                                                ３．０
９．クエン酸ナトリウム                                                    ０．２
１０．防腐剤                                                                適量
１１．香料                                                                  適量
１２．精製水                                                            ２２．８
（注２８）信越化学工業（株）製  ＫＦ−６０１７
（注２９）信越化学工業（株）製  ＳＰＤ−Ｔ５
（注３０）信越化学工業（株）製  ＳＰＤ−Ｚ５
【０２１３】
（製造方法）
ａ：成分１〜５を均一に撹拌混合した。
ｂ：成分８〜１０、及び１２を混合した。
ｃ：ｂをａに加えて撹拌混合して乳化を行った。
ｄ：成分６、７、１１をｃに加えて撹拌混合した。
【０２１４】
（結果）
このようにして得られたサンカット乳液は、ぬるつき、べたつきがなく、広がりが軽く、化粧持ちの良いものであった。
【０２１５】
以上より、本発明のペースト状のオルガノポリシロキサンエラストマー組成物を含有する化粧料は、ぬるつき、べたつき等がなく、のび広がりが軽く、さっぱりとした感触で、密着性等に優れたものであることが示された。
【０２１６】
尚、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。